(57)【要約】  本発明は、少なくとも部分的に結晶化されたガラスを用いて製造された結合、例えば金属−ガラス結合、ことにフィードスルーエレメントまたは結合エレメントにおける金属−ガラス結合、ならびにこのような結合の製造方法、ことにフィードスルーエレメントまたは結合エレメントにおけるこのような結合の製造方法に関し、ここで、少なくとも部分的に結晶化されたガラスは、少なくとも１つの結晶相と細孔とを含み、この細孔は、少なくとも部分的に結晶化されたガラス中で構造化され分配されて配置されている。
2019522618.tif 000002
【特許請求の範囲】
【請求項１】
少なくとも部分的に結晶化されたガラスと少なくとも１つの接合相手との、前記少なくとも部分的に結晶化されたガラスと前記少なくとも１つの接合相手との間に界面を有する結合において、少なくとも部分的に結晶化可能なガラスは、前記少なくとも部分的に結晶化されたガラスの前記接合相手との界面に向かって低下する気孔率を有する、結合。
【請求項２】
ことに請求項１記載の、少なくとも部分的に結晶化されたガラスと少なくとも１つの接合相手との、前記少なくとも部分的に結晶化されたガラスと前記少なくとも１つの接合相手との間に界面を有する結合において、前記少なくとも部分的に結晶化されたガラスは、少なくとも１つの結晶相と細孔とを含み、前記細孔が前記少なくとも部分的に結晶化されたガラス中に構造化され分配されて配置されている、結合。
【請求項３】
前記気孔率は勾配を有し、かつ前記気孔率は、前記少なくとも部分的に結晶化されたガラスの界面に対して１０μｍ未満、好ましくは２０μｍ未満の距離で、１０％未満、好ましくは５％未満、最も好ましくは３％未満であり、前記気孔率は、前記少なくとも部分的に結晶化されたガラスと前記接合相手との界面に向かって低下する、請求項１または２記載の結合。
【請求項４】
前記少なくとも部分的に結晶化されたガラスと前記接合相手との間の界面には、わずかな数の細孔が存在するかまたは細孔が存在せず、前記気孔率は、前記少なくとも部分的に結晶化されたガラスの、前記接合相手に対する界面から１μｍ、好ましくは２μｍを下回る距離で、５％未満の値に低下する、請求項１、２または３記載の結合。
【請求項５】
前記気孔率は勾配を有し、かつ前記少なくとも部分的に結晶化されたガラスの界面および／または表面の気孔率は、その内部に向かって増大し、ことに２０％以上の最大値まで上昇する、請求項１から４までのいずれか１項記載の結合。
【請求項６】
細孔のサイズが２μｍ〜３０μｍ、好ましくは５μｍ〜２５μｍである少なくとも部分的に結晶化されたガラスを含む、請求項１から５までのいずれか１項記載の結合。
【請求項７】
結晶子が０．１μｍ〜５０μｍのサイズを有する少なくとも部分的に結晶化されたガラスを含む、請求項１から６までのいずれか１項記載の結合。
【請求項８】
細孔が少なくとも部分的に結晶の近傍に配置されている少なくとも部分的に結晶化されたガラスを含む、請求項１から７までのいずれか１項記載の結合。
【請求項９】
結晶含有率が、前記少なくとも部分的に結晶化されたガラスの全体積を基準として少なくとも２５％、好ましくは少なくとも５０％、特に好ましくは少なくとも６０％である少なくとも部分的に結晶化されたガラスを含む、請求項１から８までのいずれか１項記載の結合。
【請求項１０】
前記気孔率は、体積を基準として少なくとも３％、好ましくは少なくとも５％、特に好ましくは少なくとも１０％である少なくとも部分的に結晶化されたガラスを含む、請求項１から９までのいずれか１項記載の結合。
【請求項１１】
前記結合は、流体密、好ましくは密閉的に密に形成されている、請求項１から１０までのいずれか１項記載の結合。
【請求項１２】
前記接合相手の材料として、ことに鋼の群からなる金属、例えば標準鋼、特殊鋼、ステンレス鋼、およびThermaxの商品名のもとで公知でもある高温安定性のフェライト鋼、例えばThermax4016、Thermax4742、またはThermax4762またはCrofer22 APUまたはCroFer22 HまたはＮｉＦｅを基礎とする材料、例えばNiFe45、NiFe47またはニッケルメッキされたピン、またはInconelの商品名のもとで公知の、例えばInconel 718またはX-750、または例えば商品名CF25、Alloy 600、Alloy 625、Alloy 690、SUS310S、SUS430、SUH446またはSUS316のもとで公知の鋼、またはオーステナイト鋼、例えば１．４８２８または１．４８４１または高温安定性のセラミック化合物、例えば酸化アルミニウムを基礎とするセラミックまたは酸化ジルコニウムを基礎とするセラミック、例えばＹ安定化酸化ジルコニウムを含むセラミックを含む、請求項１から１１までのいずれか１項記載の結合。
【請求項１３】
請求項１から１２までのいずれか１項記載の結合を含む、フィードスルーエレメントまたは結合エレメント。
【請求項１４】
少なくとも１つの材料、ことに少なくとも１つの他の材料、ことに筐体の材料を有する接合相手を含む請求項１３記載のフィードスルーエレメントまたは結合エレメントであって、前記少なくとも部分的に結晶化されたガラスと、前記接合相手の材料、ことに筐体の材料との間の熱膨張係数の相違は、３・１０-6／Ｋ未満である、フィードスルーエレメントまたは結合エレメント。
【請求項１５】
前記接合相手の材料、ことに筐体の材料は、温度安定性の材料として、好ましくは温度安定性の金属として、ことに温度安定性のセラミックとして形成されている、請求項１３または１４記載のフィードスルーエレメントまたは結合エレメント。
【請求項１６】
少なくとも１つの結晶相と細孔とを含み、前記細孔は、少なくとも部分的に結晶化されたガラス中で構造化され分配されて配置されている、ことに請求項１から１２までのいずれか１項記載の結合のための、ならびに請求項１３から１５までのいずれか１項記載のフィードスルーエレメントまたは結合エレメントのための、少なくとも部分的に結晶化されたガラス。
【請求項１７】
前記少なくとも部分的に結晶化されたガラスの前記細孔は、前記少なくとも部分的に結晶化されたガラスを生じている焼結体中に、すでに完全には作製されていないかまたはすでに存在していない、請求項１６記載の少なくとも部分的に結晶化されたガラス。
【請求項１８】
前記細孔の大部分は結晶化と同時に生じている、請求項１６または１７記載の少なくとも部分的に結晶化されたガラス。
【請求項１９】
好ましくは約９９％の焼結度で、約１．５〜５、好ましくは少なくとも１．８またはそれより高い、焼結体、焼結品または成形体中にすでに作製されたかまたは存在する細孔の、結晶化と同時に生じる細孔に対する比率を含む、請求項１６、１７または１８記載の少なくとも部分的に結晶化されたガラス。
【請求項２０】
質量％で表して、次の酸化物：
ＳｉＯ2：２０〜６０、好ましくは２５〜５０
Ａｌ2Ｏ3：０．５〜２０、好ましくは０．５〜１０
ＣａＯ：１０〜５０
ＭｇＯ：０．５〜５０、好ましくは０．５〜１０
Ｙ2Ｏ3：０．１〜２０、好ましくは３〜２０
ＺｒＯ2：０．１〜２５、好ましくは３〜２０
Ｂ2Ｏ3：１〜１５、好ましくは３〜１２
を含み、
ここで、さらにＨｆＯ2は、任意に０．２５質量％まで含まれていてよい、請求項１６から１９までのいずれか１項記載の少なくとも部分的に結晶化されたガラス。
【請求項２１】
質量％で表して、次の酸化物：
ＳｉＯ2：３６〜５４、好ましくは４０〜５４
Ａｌ2Ｏ3：８〜１６、好ましくは８〜１３
ＣａＯ：０〜３５、好ましくは５〜２５
ＭｇＯ：０〜１７、好ましくは３〜１４
ＲＯ：８〜３９、好ましくは８〜３５
ＺｒＯ2：０〜２５、好ましくは０〜１７
Ｂ2Ｏ3：０〜３、好ましくは０〜２、特に好ましくは０
を含み、
ここで、ＲＯの割合は、その都度単独で、または全体で、または任意の混合物の形で、酸化物のＢａＯ、ＳｒＯ、ＭｇＯ、ＺｎＯを表し、
好ましくは、ＲＯは、単独でまたはそれぞれ任意の組合せで、質量％で表して、
ＢａＯ  ０〜３６
ＭｇＯ  ０〜２２
ＣａＯ  ０
である、請求項１６から１９までのいずれか１項記載の少なくとも部分的に結晶化されたガラス。
【請求項２２】
前記少なくとも１つの結晶相は、０．５０Å〜０．９０Åのイオン半径を有する中程度サイズのカチオンを有する金属酸化物、および／または好ましくは鎖状ケイ酸塩を含む、請求項１６から２１までのいずれか１項記載の少なくとも部分的に結晶化されたガラス。
【請求項２３】
金属酸化物は、ＺｒＯ2を含み、かつ好ましくは付加的にイットリウムを含む、請求項２０または２２記載の少なくとも部分的に結晶化されたガラス。
【請求項２４】
前記結晶相は、Ｙ2Ｏ3不含および／またはＺｒＯ2不含である、請求項２１または２２記載の少なくとも部分的に結晶化されたガラス。
【請求項２５】
少なくとも１つの鎖状ケイ酸塩は、ケイ酸塩構造単位としてＳｉＯ32-を含み、かつ好ましくはアルカリ土類酸化物を含む鎖状ケイ酸塩として形成されている、請求項２０から２３までのいずれか１項記載の少なくとも部分的に結晶化されたガラス。
【請求項２６】
アルカリ土類酸化物はＣａＯであり、かつ前記鎖状ケイ酸塩は、好ましくはさらにイットリウムを含む、請求項２２記載の少なくとも部分的に結晶化されたガラス。
【請求項２７】
前記鎖状ケイ酸塩は、輝石構造を有しかつアルカリ土類酸化物を含むケイ酸塩として形成されていて、かつ前記アルカリ土類酸化物は、好ましくはＣａＯおよびＭｇＯを含む、請求項２０から２５までのいずれか１項記載の少なくとも部分的に結晶化されたガラス。
【請求項２８】
少なくとも部分的に結晶化されたガラスと、接合相手、ことに筐体材料またはシールエレメント、好ましくは温度安定性の筐体材料またはシールエレメント、特に好ましくは金属との結合であって、請求項１６から２７までのいずれか１項記載の少なくとも部分的に結晶化されたガラスを含む、結合。
【請求項２９】
請求項１６から２７までのいずれか１項記載の少なくとも部分的に結晶化されたガラス、および好ましくは請求項１から１２までのいずれか１項記載の結合を含む、フィードスルーエレメントまたは結合エレメント。
【請求項３０】
ことに請求項２０記載の少なくとも部分的に結晶化されたガラスの組成を有する、少なくとも部分的に結晶化可能なガラスを含む焼結体または成形体において、前記焼結体は、構造化され分配された気孔率、好ましくは制御された気孔率の形成を可能にし、かつ理論密度の少なくとも９０％、好ましくは理論密度の少なくとも９５％に相当する密度を有し、質量％で表して、次の組成：
ＳｉＯ2：２０〜６０、好ましくは２５〜５０
Ａｌ2Ｏ3：０．５〜２０、好ましくは０．５〜１０
ＣａＯ：１０〜５０
ＭｇＯ：０．５〜５０、好ましくは０．５〜１０
Ｙ2Ｏ3：０．１〜２０、好ましくは３〜２０
ＺｒＯ2：０．１〜２５、好ましくは３〜２０
Ｂ2Ｏ3：１〜１５、好ましくは３〜１２
を有し、
ここで、さらにＨｆＯ2は、任意に０．２５質量％まで含まれていてよい、
焼結体または成形体。
【請求項３１】
ことに、少なくとも部分的に結晶化可能なガラスを含む、請求項２１記載の少なくとも部分的に結晶化されたガラスの組成を有する焼結体または成形体において、前記焼結体は、構造化され分配された気孔率、好ましくは制御された気孔率の形成を可能にし、かつ理論密度の少なくとも９０％、好ましくは理論密度の少なくとも９５％に相当する密度を有し、質量％で表して、次の組成：
ＳｉＯ2：３６〜５４、好ましくは４０〜５４
Ａｌ2Ｏ3：８〜１６、好ましくは８〜１３
ＣａＯ：０〜３５、好ましくは５〜２５
ＭｇＯ：０〜１７、好ましくは３〜１４
ＲＯ：８〜３９、好ましくは８〜３５
ＺｒＯ2：０〜２５、好ましくは０〜１７
Ｂ2Ｏ3：０〜３、好ましくは０〜２、特に好ましくは０
を含み、
ここで、ＲＯの割合は、その都度単独で、または全体で、または任意の混合物の形で、酸化物のＢａＯ、ＳｒＯ、ＭｇＯ、ＺｎＯを表し、
好ましくは、ＲＯは、単独でまたはそれぞれ任意の組合せで、質量％で表して、
ＢａＯ  ０〜３６
ＭｇＯ  ０〜２２
ＣａＯ  ０〜２５
である、焼結体または成形体。
【請求項３２】
少なくとも部分的に結晶化可能なガラスを有する成形体または焼結体の製造方法において、
１．  好ましくは、請求項２０または２１記載の少なくとも部分的に結晶化されたガラスの組成を有するガラス、しかしながら好ましくは結晶化されていないガラスを含む、原料ガラスの溶融、
２．  好ましくは注ぎ出し、特に好ましくは少なくとも２つの水冷式ロールの間への注ぎ出しによる、溶融装置からの液状ガラスの取り出し、その結果、帯状ガラス体が得られ、
３．  工程２で得られたガラス体の粉砕、その結果、ガラス粉末が得られ、
４．  前記ガラス粉末の造粒、
５．  圧縮、
６．  好ましくは、理論密度の９０％、好ましくは理論密度の９５％の成形体または焼結体の密度を特徴とする高い焼結度の達成下での焼結、ここで、任意に、前記焼結体は、さらなる材料加工により成形可能であり、かつ成形体に変換可能である、
を含む、少なくとも部分的に結晶化可能なガラスを有する成形体または焼結体の製造方法。
【請求項３３】
少なくとも部分的に結晶化されたガラスと、請求項１から１２までのいずれか１項または２８記載の接合相手との間の結合、ことに筐体材料またはシールエレメント、ことに請求項１３から１５までのいずれか１項または２９記載のフィードスルーエレメントおよび結合エレメントの筐体材料との間の結合の製造方法において、次の工程：
４．  焼結された原料ガラス体または焼結体、ことに請求項３２記載の方法により製造された焼結体を、少なくとも１つの接合相手の、ことに筐体またはシールエレメントおよびフィードスルーエレメントの材料の結合されるべき材料の間にまたはその材料に接するようにもたらし、
５．  材料、ことに焼結された原料ガラス体もしくは焼結体の材料と、前記結合されるべき材料、ことに接合相手の材料、ことに筐体もしくはシールエレメントおよびフィードスルーエレメントの材料とを、温度Ｔ1へ加熱することで、前記結合されるべき材料、ことに前記接合相手の材料およびことに前記筐体もしくはシールエレメントおよびフィードスルーエレメントの材料が原料ガラスにより濡らされるという結果と共に、焼結された原料ガラス体の流動化を引き起こし、かつ前記原料ガラス体の材料と、前記接合相手の材料、ことに前記筐体もしくはシールエレメントおよびフィードスルーエレメントの材料との形状結合による結合を生じさせ、
６．  形状結合により結合した材料を、Ｔ1よりも高い温度Ｔ2に加熱することで、前記原料ガラスの少なくとも部分的な結晶化が生じるので、細孔を含む少なくとも部分的に結晶化されたガラスが生じ、ここで、前記細孔は、構造化された分配を有する
を含む、結合の製造方法。
【請求項３４】
請求項１から１２までのいずれか１項または２８記載の、ことに少なくとも部分的に結晶化可能なガラスと少なくとも１つの接合相手の材料との結合、ことに筐体材料またはシールエレメント、ことに請求項１３から１５までのいずれか１項または２９記載のフィードスルーエレメントおよび結合エレメントの筐体材料との結合の製造方法において、
焼結プリフォームまたは焼結体を、シールエレメントまたは筐体、ことにフィードスルーエレメントまたはシールエレメントの筐体の中にまたはそれに接するようにもたらす方法工程、
９００℃超のＴmaxの温度の到達下でガラス封着する方法工程が実施され、ここで、保持温度は、
−  請求項２０記載の少なくとも部分的に結晶化されたガラスの組成を有する、少なくとも部分的に結晶化可能なガラスまたは原料ガラス体または焼結体の組成の場合に、９００℃〜１０５０℃であり、かつ
−  請求項２１記載の部分的に結晶化されたガラスの組成を有する、少なくとも部分的に結晶化可能なガラスまたは原料ガラスまたは焼結体の組成の場合に、少なくとも９５０℃でかつ最大で１２００℃であり、好ましくは前記保持温度は、少なくとも１０００℃でかつ最大で１１５０℃であり、ここで、
保持時間は、２０分〜７０分であり、ここで、この場合、ことに温度−時間プロフィールは、構造化され分配された細孔が生じるように、つまり制御された気孔率が生じるように選択される、
結合の製造方法。
【請求項３５】
請求項１から１２までのいずれか１項または２８記載の結合の、自動車の排ガス装置における使用。
【請求項３６】
請求項１３から１５までのいずれか１項または２９記載のフィードスルーエレメントまたは結合エレメントの、自動車の排ガス装置における使用。
【発明の詳細な説明】
【技術分野】
【０００１】
明細書
本発明は、少なくとも部分的に結晶化されたガラスで製造された結合、例えば金属−ガラス結合、ことにフィードスルーエレメントまたは結合エレメントの場合の金属−ガラス結合、ならびにことにフィードスルーエレメントまたは結合エレメントの場合のこのような結合の製造方法に関する。
【０００２】
先行技術
導電体用のフィードスルーの製造のために、金属支持体構造内に例えばセラミック材料が配置され、このセラミック材料によって導体が保持されていることは公知である。
【０００３】
独国特許出願公開第１００１６４１６号明細書（DE 100 16 416 A1）は、センターボルトが絶縁体とガラスセラミック燃焼抵抗部とにより取り囲まれている点火プラグおよびその製造方法を開示している。ガラスセラミック燃焼抵抗部は、抵抗溶封部の形であり、点火プラグの隣接する金属部材とガラスセラミックはんだを介して結合されている。
【０００４】
米国特許第５，８２０，９８９号明細書（US 5,820,989）は、例えばガスセンサー用に使用される、金属との密閉的な結合用のガラスセラミック組成物を記載している。使用されたガラスセラミック材料は、６５質量％超のＳｉＯ2含有率を有し、かつさらに、規則的にガラスセラミック材料の高いガラス質割合を引き起こすアルカリを有し、かつ高温での絶縁材料として限られた利用性を有するにすぎない。
【０００５】
米国特許出願公開第２０１４／０３６０７２９号明細書（US 2014/0360729）は、ガラスまたはガラスセラミック材料でモーター装置への電気供給が周囲の影響に対して密でかつ抵抗性に保持されている潜水装置のフィードスルーを記載している。
【０００６】
独国特許出願公開第１０２０１４２１８９８３号明細書（DE 10 2014 218 983 A1）は、結晶化可能なガラスであってよい電気絶縁性の固定材料が取り囲む、過酷な動作条件用のフィードスルーエレメントを記載している。この出願に記載されているガラスは、公知のように、結晶子が望ましくない非晶質材料である。しかしながら、この出願においては、非晶質ガラス材料は、ガラスセラミック材料と同様に良好に適していて、かつ２６０℃ならびに３５０℃の使用温度範囲が挙げられることが明確に述べられている。結晶化可能なガラスの細孔または気孔率は、この文献中では開示されていない。
【０００７】
独国特許発明第１０２０１２２０６２６６号明細書（DE 10 2012 206 266 B3）は、バリウムおよびストロンチウム不含のガラス質またはガラスセラミックの接合材料およびその使用を記載している。細孔も構造化されて配置された細孔も、この材料中に存在するものとして言及されていない。
【０００８】
米国特許第３８２５４６８号明細書（US 3 825 468 B）は、焼結過程の後に残留する細孔を有してよい焼結ガラスセラミック、およびその製造方法を示す。この焼結ガラスセラミックは、多様な融点を有する結晶を有し、かつ焼結時に、表面近傍の結晶が部分的に溶融し、それにより閉鎖した多孔率を達成するとされる温度が使用される。しかしながら、この温度処理の際に、焼結セラミック体の基本的な結晶構造が保持されるとされている。それにより、焼結過程自体から生じた細孔を有する部分的に溶融した焼結体が生じる。しかしながら、この場合、焼結複合体において完全に溶融したガラス相の機械的安定性を有しない、結晶質粒界のガラス相の、焼結体にとって典型的な溶融が問題となる。さらに、セラミック相の形成のために、二段階の熱的方法において最初に結晶核を生じさせる核生成温度が使用され、かつ引き続いて高めた温度でこの結晶核に基づく結晶成長を生じさせる。
【０００９】
独国特許出願公開第１０２００６０２７３０７号明細書（DE 10 2006 027 307 A1）は、焼結セラミック、およびその製造方法を開示している。細孔または気孔率は、この焼結ガラスセラミックについて開示されていない。例えば過酷なまたは圧力負荷および温度負荷がかかる環境中での多くの使用分野にとって、例えば接合材料の破壊をできる限り確実に排除するために、機械強度は極めて重要である。さらに、結合の、ことにセラミックまたは金属−ガラス結合の温度耐久性が本質的に重要である用途が存在する。この場合、使用目的に応じて、１０００℃超の、および多くの場合にそれどころか１２００℃までのまたはそれ以上の温度耐久性を必要とする温度が生じることがある。
【００１０】
本発明の課題
本発明の課題は、結晶化可能なもしくは結晶化されたガラス、このようなガラスと筐体材料との結合、例えば金属−ガラス結合の形の結合、ならびにフィードスルー、例えば金属−ガラス結合を有するフィードスルーの機械的特性、および好ましくは熱的特性を改善することである。
【００１１】
この課題は、極めて意外にも、独立請求項の主題により解決される。さらなる好ましい実施態様は、独立請求項にも定義されている。
【００１２】
発明者は、極めて意外にも、部分結晶化されたガラス中に、細孔の出現により、その機械的特性、例えばその破断強さおよび曲げ強さの改善を達成することができることを突きとめた。
【００１３】
例えば、請求項１は、少なくとも部分的に結晶化されたガラスと少なくとも１つの接合相手との、少なくとも部分的に結晶化されたガラスと少なくとも１つの接合相手との間に界面を有する結合において、少なくとも部分的に結晶化可能なガラスが、少なくとも部分的に結晶化されたガラスと接合相手との界面に向かって低下する気孔率を有する結合を定義し、ならびに請求項２および請求項１６は、少なくとも１つの結晶相と細孔とを含む少なくとも部分的に結晶化されたガラスを含む。
【００１４】
少なくとも部分的に結晶化されたガラスの以下の説明は、その特性において少なくとも部分的に結晶化されたガラス自体についても、接合相手との結合の一部としての、またはフィードスルーエレメントもしくは結合エレメントの一部としての少なくとも部分的に結晶化されたガラスについても当てはまる、というのも少なくとも部分的に結晶化されたガラスの特性は、ことに結合の一部または結合エレメントもしくはフィードスルーエレメントの一部として特に好ましいことが判明しているためである。
【００１５】
細孔は、少なくとも部分的に結晶化されたガラス中で構造化され分配されて配置されている。本発明の好ましい実施態様の場合に該当するように、この場合に好ましくは少なくとも部分的に結晶化されたガラスの細孔が、すでに焼結体中に完全には作製されていないかまたは存在しておらず、むしろ大部分は結晶化と共にまたは結晶化の間に同時に生じる場合に、ガラス相の完全なまたはほぼ完全な溶融が生じてよく、この溶融は、ガラス相からなる複合体の比較的均質でかつ比較的強固な形態を生じ、かつことに後に結晶化する部分および引き続き結晶化された部分を生じ、これらはことに強度に関して、ことに圧縮強度に関して焼結ガラスセラミックを凌駕する。「焼結品中に作製されたまたは存在する細孔」の表現、または「焼結体中に作製されたまたは存在する細孔」の表現は、この開示の範囲内で、その都度、焼結の際に形成された細孔を表し、この細孔は、ことに焼結品または焼結体の圧縮の機械的過程により生じるが、結晶化によっては生じるものではない。ここで開示された方法の場合に、細孔の比較的均質な分配が生じ、かつこの比較的均質な分配が、改めて改善された機械的耐久性ならびに改めて高められた熱衝撃耐性を生じさせる。
【００１６】
好ましい少なくとも部分的に結晶化可能なガラスの場合には、このガラスを、核生成期と高めた温度での結晶成長期とを含む二段階の熱的方法にかける必要がないことも有利である、というのもこのガラスはすでに一段階の熱的方法において、いわゆる自己結晶化ガラスとして、すでにガラスセラミック材料またはセラミック材料に変換することができるためである。この場合、有利に例えば、定義された、ことにほぼ一定の加熱速度で、一定の温度上昇を行うことができる。この種の温度−時間プロフィールは、プロセス技術的に利点を提供する、というのもこのプロフィールは比較的容易に制御することができ、かつ比較的大きな熱的公差で使用することができるためである。
【００１７】
異種粉末のような添加された結晶核による結晶化、またはバルク結晶化とは異なり、自己結晶化ガラスの場合の結晶化は、部分的に結晶化可能なガラスの粉末の表面上に核生成する。これは、本発明による自己結晶化ガラスの場合に、述べられた加熱速度でさらなる加熱時間なしで起こる。それにより、効果的な生産が可能となる。この核生成は、時間的にずらされて、かつ実際の結晶化プロセスよりも低い温度で行われる。密閉的なガラス封着のために必要な、接合相手の濡れは、この核生成の後であるが、本来の結晶化プロセスの前に生じる。それにより、密閉的な、高温安定性のガラス封着を達成することができる。
【００１８】
まず、ガラスセラミック結合の弱体化（ここでは、細孔内での低減された材料による）が、それにもかかわらず極めて良好な機械的強度値を得ることはあまり容易に想到されないと思われる。これは、先行技術において、高い機械的および熱的安定性を達成するために、特に気泡のない結合材料が目指されることからもなおさら意外である。
【００１９】
発明者は、本発明による気孔率が、機械的熱衝撃耐性に決定的に寄与することを見出した。この場合、無欠陥でかつ気泡のない濡れを保証するガラス封入された材料のために、界面方向に向かって細孔密度の勾配が生じる。気孔率分布と均質な結晶化との組合せは、９００℃までの温度で、所定の好ましい実施形態の場合には、ことに第二の好ましい実施形態の場合に、それどころか１２００℃の温度までの、またはそれどころか１２００℃超の、ことに１２７０℃の温度までの、極めて高い機械的耐久性を生じさせる。
【００２０】
気孔率は、少なくとも部分的に結晶化されたガラス中で構造化され分配されて、好ましくは制御された気孔率の形で生じる。制御された気孔率は、この場合、気孔率、ことに細孔が、成形された焼結体または成形された焼結品である該当する成形体の体積中の至る所で同じ形態で形成されて存在していないことを特徴とする。ことに、制御された気孔率は、本発明の意味で、成形体の境界領域において気孔率が、例えば最大で３％の極めて低い値をとる場合にもたらされる。ことに、制御された気孔率を有する少なくとも部分的に結晶化されたガラスの表面は、実質的に開放細孔、つまり界面を取り囲む媒体、例えば空気に向かって開かれた細孔を有することはなく、これは高い密閉性または流体密性を改めて支援する。
【００２１】
それとは反対に、制御された気孔率を有しないガラス、例えば結晶化されたガラスは、細孔を構造化され分配されて有しないで、界面での細孔、ことに開放細孔によっても特徴付けられる。これは、高いガラス封着温度で、原則としてガラスは極めて低い粘度を有するので、焼結品ともいわれる焼結体中に作製された細孔または存在する細孔は、焼結体の界面に移行することができ、ここでこの細孔は開口することによる。
【００２２】
これとは反対に、本発明の意味で、制御された気孔率の場合、ちょうど境界領域は、極めて低い気孔率により特徴付けられる。むしろ、気孔率が、例えば最大で３％の極めて低い値から、例えば２０％のまたはより高くてもよく、例えば５０％までまたはそれ以上の最大値までの勾配が存在する。この場合、制御された気孔率では、この勾配は、極めて低い気孔率により特徴付けられる境界領域の厚みと同様に調節可能である。この場合、低い気孔率を有する領域の厚みは、温度処理の高めた温度で、より低い温度よりも大きく形成され、それによりこの厚みは適切に影響されるかまたは調節される。しかしながら、気孔率が低い値から最大値まで上昇する勾配は、高めた温度では、より低い温度よりも低い広がりを有し、それにより、この勾配は適切に影響されるかまたは調節される。
【００２３】
制御された気孔率および気孔率の勾配は、ことに、焼結体または焼結品の実際の密度が、ガラスまたは少なくとも部分的に結晶化する（しかしながらまだ結晶化されていない）ガラスの理論密度よりも、最大で１０％低い、好ましくは最大で５％低い場合に達成可能である。焼結度は、この場合に、少なくとも９０％、好ましくは少なくとも９５％である。この場合、焼結品または焼結体により導入される細孔は、原則としてわずかな数であり、かつ結晶化可能なまたは少なくとも部分的に結晶化されたガラスから頻繁に消失することができるので、結晶化の際に生じる細孔によりこの細孔の構造化された配置が生じる。焼結体、焼結品または成形体中にすでに作製されたまたは存在する細孔の、本発明により生じた細孔に対する比率は、例えば、約９９％の焼結度で、ここで説明された好ましい実施形態の場合に、少なくとも約１．８またはそれより高いことができる。これは、焼結体中に残った各細孔に対して、付加的に少なくとも部分的に結晶化されたガラス中に存在する少なくとも１．８個の細孔が生じることを意味する。この値は、発明者の極めて慎重な記述である、というのも、この場合、焼結体、焼結品または成形品中にすでに存在する細孔は、熱処理の間にもすでに消失していることがあることを無視しているためである。この場合、さらに、結晶化の間にまたは結晶化と同時に生じるこれらの細孔は、依然として強く広がり、したがって、このことから生じる気孔率の値は、この比率の値に相応する値よりも改めて明らかに著しく高まることが生じる。
【００２４】
この比率は、最大の焼結温度および粉砕により、ことに粉砕されたガラス、ことに原料ガラスの粉砕度により、広い範囲で調節可能であり、かつ例えば少なくとも１．５〜約５の範囲にあることができる。
【００２５】
意外にも、少なくとも部分的に結晶化されたガラスの細孔は、少なくとも部分的に結晶化されたガラスを生じている焼結品または焼結体中ですでに完全には作製されていないかまたはすでに存在しておらず、むしろ大部分は焼結の間にまたは焼結と同時に生じるかまたは増加し、かつ気孔率の体積基準の増大が生じることが判明した。
【００２６】
好ましい実施形態の場合に、少なくとも部分的に結晶化されたガラスの結晶割合は、５０体積％超、好ましくは６０体積％超である。この高い結晶相割合はさらに粘度の増大に寄与し、かつそれにより高温での高められた機械的安定性を生じさせる。さらに、高い結晶化およびそれにより結晶子の部分的に生じる噛み合いが、細孔の局在化を引き起こし、それにより制御された気孔率を決定的に可能にする。
【００２７】
したがって、本発明による少なくとも部分的に結晶化されたガラスは、少なくとも１つの結晶相と細孔とを含み、これらの細孔は少なくとも部分的に結晶化されたガラス中で構造化され分配されて配置されていて、ここで、好ましくは少なくとも部分的に結晶化されたガラスの細孔は、少なくとも部分的に結晶化されたガラスを生じている焼結体中にすでに完全には作製されていないかまたはすでに存在しておらず、ことにむしろ大部分は結晶化と同時にまたは結晶化の間に生じる。焼結体または焼結品とは、引き続いて筐体材料またはシールエレメントであってよい本体と結合を行うために適していてかつそのために指定されている結晶化可能なガラスを有する形状安定性の焼結体をいう。
【００２８】
本発明の詳細な説明
より良好な理解のために、本発明の次の詳細な説明の際に、ここで使用された概念のいくつかの定義も述べられる。
【００２９】
本発明の意味で、ガラス、例えば部分的に結晶化されたガラスと、筐体材料、例えば金属または好ましくは高温安定性セラミックとの間の結合とは、その都度の筐体材料とその都度のガラスとが少なくとも機械的に、好ましくは流体密に互いに接するように保持されている機械的結合であると解釈される。この結合の維持のために、例えば圧縮応力により引き起こされるような力が存在してもよい。この結合の概念により化学結合が定義されるべきではないが、化学結合は、筐体材料のガラスとの接触領域においてこの概念により排除されるものではない。
【００３０】
ここで考慮された結合の特別な実施形態は、ガラス−金属結合である。このガラス−金属結合は、本発明の場合に、一般に、少なくとも部分的に結晶化可能なガラスと、好ましくは筐体材料またはシールエレメントであってよい本体とで生じる。
【００３１】
流体密とは、結合が密封的であり、つまりこの場合、流体媒体の流出または流入に対して密であり、かつ好ましくはほぼ完全に（密閉的に）密である場合の結合、例えば金属−ガラス結合をいう。密封性は、この場合、漏れ試験により、通常はヘリウム漏れ試験を用いて決定されてよい。室温で１．０・１０-8ｃｍ3／ｓ（１秒当たりの立方センチメートル）または室温で１．６９・１０-10ｍｂａｒ・ｌ／ｓでのヘリウム漏れ率は、ほぼ完全な密閉的なシールが存在することを示す。
【００３２】
細孔とは、少なくとも部分的に結晶化可能なガラスおよび／または少なくとも部分的に結晶化されたガラスにより完全に取り囲まれていて、かつそれ自体の中に少なくとも部分的に結晶化可能なガラスまたは少なくとも部分的に結晶化されたガラスが配置されていない閉じた容積要素をいう。
【００３３】
結晶化により、少なくとも部分的に結晶化可能なガラスから、少なくとも部分的に結晶化されたガラスが生じ、ここで、この少なくとも部分的に結晶化されたガラスは、ガラス相と、少なくとも１つの、結晶化可能なガラスから生じた結晶相とを含む。ガラス相は、結晶化可能または結晶化不可能に仕上げられて存在してよい残留ガラス相ともいわれる。
【００３４】
この意味において、少なくとも部分的に結晶化されたガラス中に存在する細孔は、残留ガラス相により少なくとも部分的に、かつ結晶相により少なくとも部分的に取り囲まれていてよく、ここで、細孔自体の中に残留ガラス相または結晶化可能なガラスから生じた結晶相は配置されていない。
【００３５】
少なくとも部分的に結晶化されたガラスの気孔率Φとは、少なくとも部分的に結晶化可能なガラスまたは少なくとも部分的に結晶化されたガラス中に存在する細孔の体積Ｖpの、少なくとも部分的に結晶化可能なガラスまたは少なくとも部分的に結晶化されたガラスまたはその原料ガラスの細孔なしの体積Ｖoに対する比率をいい、したがってΦ＝Ｖp／（Ｖo＋Ｖp）が当てはまる。この値が百分率で記述される限り、この記述は、細孔の、少なくとも部分的に結晶化可能なガラスまたは少なくとも部分的に結晶化されたガラスの全体の体積に対する百分率の体積値に関する。
【００３６】
構造化され分配された細孔とは、この細孔が完全に均一には分配されて配置されているのではなく、かつことに局所的細孔密度または局所的気孔率が、少なくとも部分的に結晶化可能なガラスまたは少なくとも部分的に結晶化されたガラスの全体の体積中で一定ではない場合をいう。
【００３７】
好ましくは、細孔または気孔率は、この場合、少なくとも部分的に結晶化されたガラスの境界領域内で、少なくとも部分的に結晶化されたガラスの界面および／または表面からその中心に向かって細孔密度が増大するような形で気孔率の勾配が存在するように分配されている。境界領域は、この場合、好ましくはその広がりに関して、少なくとも５μｍ〜最大で２００μｍの厚み、好ましくは２０μｍ〜５０μｍの厚みの間で変化する。
【００３８】
先行技術の場合に、焼結体、ことに高度に圧縮されていない焼結体の使用により、接合材料中に気孔率が生じる限り、この気孔率は、原則として均質であり、したがって、本定義の意味で構造化されておらず、ことに制御されて構造化され分配されて配置されていない。
【００３９】
原料ガラスとは、本質的に未だに結晶化されていないガラス、ここでは少なくとも部分的に結晶化可能なガラスをいい、これは、０．１％未満の体積基準の結晶割合または結晶相の割合を意味する。
【００４０】
本発明の範囲内で、結晶化可能なガラスとは、結晶化、好ましくは制御可能な、特に好ましくは制御された結晶化が可能であり、その結果、同じ結晶相に分類されている結晶または結晶子の空間的な広がりの有利な狭い分配が生じる構造が得られるガラスであると解釈される。好ましくは、結晶または結晶子は、この場合、最大で５０μｍまでの範囲内にある空間的寸法を有する。さらに好ましくは、同じ結晶相に分類されているこの結晶子サイズは、結晶子サイズの平均値から互いに最大で±９５％相違する。
【００４１】
本発明の意味で、この場合、同じ結晶相に分類されている結晶の概念とは、この結晶が同じように結晶化され、つまりこの結晶の結晶構造が、この結晶の格子定数が互いに２０％より大きく相違しないという意味で同じであることであると解釈される。このような相違は、例えば局所的に生じる組成変動により生じることがある。例えば、結晶は、混晶として存在してよい。例えば、少なくとも部分的に結晶化されたガラスは、結晶相としてウォラストナイトＣａＳｉＯ3を含んでよく、この場合、この結晶相とは、本発明の意味で、この化学量論的組成が純粋なウォラストナイトの組成とは、他の成分を含むという意味で相違する結晶も分類されていて、例えばこれは、第一の好ましい実施形態の場合には、イットリウムでドープされたＣａＳｉＯ3である。したがって、「同じ結晶相」の概念とは、本発明の意味で、ことに次のものを含む：
−  ウォラストナイト：ウォラストナイト結晶、ならびに格子定数、ことに単位格子の空間的寸法が、互いに２０％より大きく相違しないという意味でのウォラストナイト様結晶、
−  透輝石、ＣａＭｇＳｉ2Ｏ6：透輝石、ならびに格子定数、ことに単位格子の空間的寸法が、互いに２０％より大きく相違しないという意味で透輝石様結晶、
−  ＺｒＯ2：ＺｒＯ2は、正方晶および立方晶ＺｒＯ2、ならびにことに、正方晶または立方晶変態の形のＹ安定化ＺｒＯ2も含む。好ましくは、ＺｒＯ2は、立方晶変態の形のＹ安定化ＺｒＯ2として存在する。
【００４２】
例えば、第二の好ましい実施形態の場合に、結晶化する相として、ＭｇまたはＣａ安定化二酸化ジルコニウム（ＺｒＯ2）、エンスタタイト（ＭｇＳｉＯ3）、フォルステライト（Ｍｇ2ＳｉＯ4）、ケイ酸カルシウムジルコニウム（Ｃａ2ＺｒＳｉ4Ｏ12）、灰長石（ＣａＡｌ2Ｓｉ2Ｏ8）および／または透輝石（ＣａＭｇＳｉ2Ｏ6）が存在してもよい。
【００４３】
結晶化により、結晶化可能なガラスから、少なくとも部分的に結晶化されたガラス、つまり結晶相割合が体積を基準として０．１％を超えるガラスが生じる。少なくとも１つの結晶相およびガラス相、例えば少なくとも部分的に結晶化可能なガラスまたは残留ガラス相を含む少なくとも部分的に結晶化されたガラスは、本発明の範囲内で、ガラスセラミックともいわれる。ガラスセラミックは、結晶化された相を９９体積％を超えて、例えば９９．９体積％まで含むという意味で、完全に結晶化されて存在することも可能である。一般に、残留ガラス相またはガラス相は、少なくとも部分的に結晶化されたガラスの場合に、少なくとも部分的に結晶化可能なガラスの全質量に対する割合で、０．１〜９９質量％含まれてよい。
【００４４】
好ましくは、残留ガラス相の割合は、未だに、筐体材料の良好な濡れが付与されているほど高い。有利には、このために、少なくとも部分的に結晶化されたガラスに対する残留ガラス相の割合は、少なくとも５体積％、好ましくは少なくとも１０体積％である。
【００４５】
結晶化は、この場合、例えば少なくとも１つの結晶相のためのプリフォーム相の形成、例えばいわゆる核生成のために適切な温度処理が実施されるという意味で、制御されて進行してよい。しかしながら、結晶化は、これがその他の方法段階の間に生じるという形態で、例えば、適切な結晶化のためのさらなる方法段階を行わずに、材料、例えば筐体の材料と、少なくとも部分的に結晶化されたガラスとの間に密閉的に密な結合が作製される熱処理の範囲内で生じるという形態で、制御されずに行われることも可能である。
【００４６】
結晶とは、本発明の範囲内で、三次元的な秩序構造を有する固体をいう。部分的に結晶化されたガラス中で、結晶は、原則として約０．１μｍ〜最大で２０μｍの小さなサイズを有するにすぎない。このような小さなサイズの結晶は、結晶子ともいわれる。したがって、本発明の範囲内で、明確に他のことが説明されていない限り、結晶および結晶子の概念は同義に使用される。
【００４７】
さらに、フィードスルーの概念は、本発明の意味で、電気絶縁性材料により取り囲まれておりかつフィードスルー開口部内に固定されている導電体を含む。本発明の範囲内で、「フィードスルー」および「フィードスルーエレメント」の概念は、明確に他のことが述べられていない限り、同義に使用される。
【００４８】
結合とは、本開示の範囲内で、少なくとも２つの材料の間の結合、例えば少なくとも部分的に結晶化されたガラスと接合相手との結合であると解釈される。
【００４９】
これら２つの材料は、他の材料により互いに結合されてよいかまたは結合されていてよい。例えば、このような結合は、ことに１つより多い結合が存在する場合にフィードスルーとして形成されていてよい。しかしながら、結合が、例えば、線状に形成された結合継ぎ目の様式で、２つのワークピースの間の機械的な結合として形成されていることも可能であり、この場合、機械的結束は、両方のワークピースを相互に結合する他の材料によって保証されてもよい。したがって、一般に、材料が別の材料により取り囲まれていてかつこの別の材料がフィードスルー開口部内で第三の材料中に固定されているフィードスルーも、結合の概念に含まれる。
【００５０】
本発明の範囲内で、結合および結合エレメントの概念は、広範囲に同義に使用される。結合エレメントの好ましい形態は、少なくとも部分的に結晶化されたガラスに対して密閉的にかつことに流体密の結合を提供するシールエレメントである。
【００５１】
本発明の意味で、中程度サイズのカチオンを有する金属酸化物とは、好ましくは、Strunz、第９版による鉱物分類の意味で中程度サイズのカチオンを有する金属酸化物であると解釈される。中程度サイズの金属カチオンは、この場合、好ましくは０．５０Å〜０．９０Åの間のイオン半径を有する。ことに、中程度サイズのカチオンの概念には、この場合、Ｚｒ4+が含まれる。
【００５２】
したがって、中程度サイズのカチオンを有する金属酸化物とは、本発明において、例えばＺｒＯ2、ならびに酸化物中に含まれる金属イオンの少なくとも５０％が中程度サイズの金属イオンとして存在する金属酸化物であると解釈される。したがって、ことに、例えば１つ以上の金属イオンの部分的な置き換えが生じることにより、本発明の意味で「中程度サイズのカチオン」よりも大きいかまたは小さい金属イオンが結晶構造中に存在してもよい。この点で、本発明の意味で、金属酸化物の該当する構造に合わせられる。例えば、第一の好ましい実施形態の場合には、ＺｒＯ2内のジルコニウムの一部がイットリウムまたはその酸化物に置き換えられていることが可能である。
【００５３】
本発明の他の実施形態の場合に、少なくとも部分的に結晶化されたガラスは、細孔が少なくとも部分的に結晶の近傍に配置されているように形成されている。
【００５４】
一実施形態による少なくとも部分的に結晶化されたガラスのこの特別な表現形態は、細孔が結晶化の間に、特に結晶化の結果として生じることに起因する。
【００５５】
本発明の他の実施形態の場合に、少なくとも部分的に結晶化されたガラスの結晶含有率は、少なくとも部分的に結晶化されたガラスの全体積を基準として少なくとも２５％、好ましくは少なくとも５０％、特に好ましくは少なくとも６０％である。
【００５６】
好ましくは、気孔率は、少なくとも部分的に結晶化されたガラスの全体積を基準として少なくとも３％、好ましくは少なくとも５％、特に好ましくは少なくとも１０％またはそれどころか２０％である。
【００５７】
本発明の第一の好ましい実施形態の場合に、少なくとも部分的に結晶化されたガラスは、質量％で表して、次の酸化物を含む：
ＳｉＯ2：２０〜６０、好ましくは２５〜５０
Ａｌ2Ｏ3：０．５〜２０、好ましくは０．５〜１０
ＣａＯ：１０〜５０
ＭｇＯ：０．５〜５０、好ましくは０．５〜１０
Ｙ2Ｏ3：０．１〜２０、好ましくは３〜２０
ＺｒＯ2：０．１〜２５、好ましくは３〜２０
Ｂ2Ｏ3：１〜１５、好ましくは３〜１２
ここで、さらにＨｆＯ2は、任意に０．２５質量％まで含まれていてよい。
【００５８】
本発明の第二の好ましい実施形態の場合に、少なくとも部分的に結晶化されたガラスは、質量％で表して、次の酸化物を含む：
ＳｉＯ2：３６〜５４、好ましくは４０〜５４
Ａｌ2Ｏ3：８〜１６、好ましくは８〜１３
ＣａＯ：０〜３５、好ましくは５〜２５
ＭｇＯ：０〜１７、好ましくは３〜１４
ＲＯ：８〜３９、好ましくは８〜３５
ＺｒＯ2：０〜２５、好ましくは０〜１７
Ｂ2Ｏ3：０〜３、好ましくは０〜２、特に好ましくは０
ここで、ＲＯの割合は、その都度単独で、または全体で、または任意の混合物の形で、酸化物のＢａＯ、ＳｒＯ、ＭｇＯ、ＺｎＯを表す。
【００５９】
好ましくは、ＲＯは、単独でまたはそれぞれ任意の組合せで、質量％で表して、
ＢａＯ  ０〜３６
ＭｇＯ  ０〜２２
ＣａＯ  ０〜２５
である。
【００６０】
同様に好ましくは、Ｙ2Ｏ3＝０である。これは、例えばＺｒＯ2結晶相の安定化において、Ｙ2Ｏ3をＭｇＯおよび／またはＣａＯに置き換えることにより達成できた。
【００６１】
好ましい実施形態の場合には、全ての実施形態において少なくとも部分的に結晶化されたガラスの結晶割合は、５０体積％より大きく、好ましくは６０体積％より大きい。この高い結晶割合は、付加的に粘度の上昇に寄与し、したがって、高温で高められた機械的安定性を引き起こす。さらに、高い結晶化およびそれにより結晶子の部分的に生じる噛み合いが、細孔の局在化を引き起こし、それにより制御された気孔率を決定的に可能にする。
【００６２】
この少なくとも部分的に結晶化可能なガラスは、ことに残留ガラス相の比較的高い粘度によっても高い温度耐久性を達成する。
【００６３】
少なくとも部分的に結晶化可能なガラスの重要な結晶相は、ＺｒＯ2＞０の値の場合であり、例えばＣａまたはＭｇ安定化ＺｒＯ2である。
【００６４】
これは、Ｙ2Ｏ3安定化ＺｒＯ2より熱的により安定性の相である。
【００６５】
しかしながら、一般に、ＺｒＯ2は熱的に安定化することは困難である、というのも比較的低い温度に低下する際に、より低く配位した相への、例えば正方晶から単斜晶への相転移が、この場合に体積低下を伴って生じる体積変化を引き起こすことがあり、これにより亀裂が生じることがあるためである。
【００６６】
したがって、第二の好ましい実施形態の場合に、少なくとも部分的に結晶化可能なガラス中にＺｒＯ2を基礎とする結晶相とは異なる結晶相が使用される。
【００６７】
有利に、少なくとも部分的に結晶化可能なガラス中のＢａＯの割合は、３６質量％未満である。これにより、ことに、界面が結合または結合エレメントおよびフィードスルーエレメントの一部である場合に、少なくとも部分的に結晶化可能なガラスのＣｒ含有鋼、例えば特殊鋼との界面での比較的低いクロマート相が形成される。
【００６８】
少なくとも部分的に結晶化可能なガラスは、第二の好ましい実施形態の特に好ましい形態の場合、Ｂ2Ｏ3不含である。
【００６９】
第一の好ましい実施形態の場合の可能なＢ2Ｏ3含有率は、多くの用途および温度範囲での利用にとって有利である。例えば、このＢ2Ｏ3含有率は、適度な温度で結晶化の前に接合相手に関して極めて良好な濡れを引き起こす。この濡れは、多くの用途で必要な、密閉的に密な結合のために必須である。それに対して、１０００℃を超えて複合体の使用を意図する場合には、このＢ2Ｏ3含有率は必ずしも有利ではない、というのもこれは、この温度で残留ガラス相の比較的低い粘度を引き起こすことがあり、このことが著しく低下された機械的安定性を引き起こしかねないためである。
【００７０】
したがって、第二の好ましい実施形態の場合に、少なくとも部分的に結晶化可能なまたは結晶化されたガラスの組成内でのＢ2Ｏ3の使用は広範囲に省かれ、それにより１０００℃を超える温度で高い粘度を有しかつそれにより１２００℃までのまたは部分的にそれどころか１２００℃超の、ことに１２７０℃までの機械的安定性を有する残留ガラス相が可能となる。
【００７１】
さらに、意外にも、第二の実施形態の場合に、ＭｇＯおよびＣａＯを用いた置き換えにより、それどころかＹ2Ｏ3を省くことができ、これは適用において著しい費用の節約を引き起こすことがある。
【００７２】
通常では、Ｂ2Ｏ3は、金属とガラスとの濡れのために必要とされる。少なくとも第二の好ましい実施形態のここに開示された少なくとも部分的に結晶化可能なガラスは、比較的高い温度で金属に融着（これはガラス融着またはガラス封着ともいわれる）することができるので、意外にも、第二の好ましい実施形態の好ましい形態の場合に、Ｂ2Ｏ3を全く省くことさえもできる。少なくとも部分的に結晶化可能なガラスが、筐体とガラス接着するフィードスルーエレメントもしくは結合エレメントに接してもしくはその中で、金属に融着する温度は、半球温度ともいわれる。
【００７３】
少なくとも部分的に結晶化されたガラスは、好ましい第一のおよび第二の実施形態のまた別の実施形態の場合に、少なくとも１つの結晶相が、中程度サイズのカチオンを有する金属酸化物および／または好ましくは鎖状ケイ酸塩を含むように形成されている。中程度サイズのカチオンとは、本発明の意味で、この場合、０．５Å〜０．９Åのイオン半径を有しかつ好ましくは酸素による六倍の、例えば八面体配位で存在するカチオンであると解釈される。ことに、中程度サイズのカチオンの概念は、この場合、四価のジルコニウムイオンＺｒ4+を含む。
【００７４】
鎖状ケイ酸塩とは、ＳｉＯ44-四面体が頂点結合してエンドレスな帯状または鎖状の形態で存在するケイ酸塩であると解釈される。このような鎖状ケイ酸塩の例は、例えば輝石の鉱物を含む。鎖状ケイ酸塩の他の例は、ウォラストナイトである。
【００７５】
第一の好ましい実施形態の好ましい実施形態の場合に、金属酸化物はＺｒＯ2および好ましくは付加的にイットリウムを含む。全く特に好ましくは、金属酸化物はイットリウム安定化ＺｒＯ2を含み、これは最も好ましくは正方晶変態で存在する。
【００７６】
好ましい第一のおよび第二の実施形態のまた他の実施形態の場合に、鎖状ケイ酸塩は、ケイ酸塩構造単位としてＳｉＯ32-を含み、好ましくはアルカリ土類酸化物を含む鎖状ケイ酸塩として形成されている。
【００７７】
この場合、他の好ましい実施態様の場合に、アルカリ土類酸化物はＣａＯであり、かつこの鎖状ケイ酸塩の場合に好ましくはさらにイットリウムを含む。例えば、鎖状ケイ酸塩は、ウォラストナイト、好ましくはイットリウム含有ウォラストナイトとして形成されていてよい。
【００７８】
本発明の好ましい第一のおよび第二の実施形態のまた他の実施形態の場合に、鎖状ケイ酸塩は、輝石構造を有しかつアルカリ土類酸化物を含む鎖状ケイ酸塩として形成され、ここで、アルカリ土類酸化物は、好ましくはＣａＯおよびＭｇＯを含む。例えば、鎖状ケイ酸塩は透輝石として形成されていてよい。
【００７９】
さらに、本発明の一実施態様によると、２つの異なる鎖状ケイ酸塩が、少なくとも部分的に結晶化されたガラス中に含まれていることも可能である。例えば、少なくとも部分的に結晶化されたガラスは、ウォラストナイトまたはＹ含有ウォラストナイト、および透輝石を含んでよい。同様に、１つまたは２つの鎖状ケイ酸塩は、中程度サイズのカチオンを有する金属酸化物、例えばＺｒＯ2、好ましくはＹドープＺｒＯ2と一緒になって存在することも可能である。
【００８０】
好ましくは、好ましい第一のおよび第二の実施形態の少なくとも部分的に結晶化されたガラスは、ことに少なくとも部分的に結晶化されたガラスと接合相手との結合の場合でもまたはその結合の一部としても、細孔のサイズが２μｍ〜３０μｍ、好ましくは５μｍ〜２５μｍであるように形成されている。
【００８１】
本発明の好ましい第一のおよび第二の実施形態の特に好ましい実施形態の場合に、少なくとも部分的に結晶化されたガラスは、ことに少なくとも部分的に結晶化されたガラスと接合相手との結合でもまたはその結合の一部としても、気孔率が勾配を有し、かつ気孔率は、少なくとも部分的に結晶化されたガラスと接合相手との界面に対して１０μｍ未満、好ましくは２０μｍ未満の距離で、１０％未満、好ましくは５％未満、最も好ましくは３％未満であり、気孔率は少なくとも部分的に結晶化されたガラスの界面または表面に向かって低下するように形成されている。
【００８２】
好ましい第一のおよび第二の実施形態の一実施形態の場合に、少なくとも部分的に結晶化可能なガラスの気孔率は、ことに少なくとも部分的に結晶化されたガラスと接合相手との結合でもまたはその結合の一部としても、勾配を有し、気孔率は、少なくとも部分的に結晶化されたガラスの界面および／または表面からそのガラスの内部に向かって増大し、ことに２０％以上であってよい最大値にまで増大する。
【００８３】
好ましい第一のおよび第二の実施形態のまた他の実施形態の場合に、少なくとも部分的に結晶化可能なガラスの結晶子は、ことに少なくとも部分的に結晶化されたガラスと接合相手との結合でもまたはその結合の一部としても、０．１μｍ〜５０μｍのサイズを有する。
【００８４】
有利な特性は、結合が、ここに開示されているような、ことに特許請求の範囲にも該当するような少なくとも部分的に結晶化されたガラスを含む場合に、結合について、ことに金属に対する結合について、またはフィードスルーエレメントもしくは結合エレメントについての全ての説明された実施態様の場合に生じる。
【００８５】
少なくとも部分的に結晶化されたガラスの重要な特性は、その電気特性にも関する。好ましくは、少なくとも部分的に結晶化されたガラスは、電気絶縁性に形成され、これは、ことに、２つの導電性材料、例えば金属が互いに結合され、これらの材料は互いに電気絶縁されたままであるべきフィードスルーにとって重要である。
【００８６】
さらに、少なくとも部分的に結晶化されたガラスにより相互に結合された両方の材料の間で測定されるべき電気抵抗は、電気絶縁性に形成された少なくとも部分的に結晶化されたガラスの体積抵抗率の他に、フィードスルーエレメントまたは結合エレメントの実現された形状にも依存する。
【００８７】
本発明の好ましい第一のおよび第二の実施形態の一実施態様の場合に、少なくとも部分的に結晶化されたガラスは、３５０℃まで、好ましくは６００℃まで、特に好ましくは９００℃まで高い電気絶縁性を有する。高い電気絶縁性とは、この場合、３５０℃の温度で１０8〜１０14オームｃｍの値であると解釈される。
【００８８】
例えば、少なくとも部分的に結晶化されたガラスに含まれる結晶相の熱膨張係数も、原料ガラスおよび残留ガラス相の熱膨張係数とは、最大で±４・１０-6／Ｋだけ異なる。特に好ましくは、少なくとも部分的に結晶化されたガラスに含まれている結晶相の熱膨張係数は、５・１０-6／Ｋ〜１２・１０-6／Ｋにある。改善された機械的安定性は、熱膨張係数のこの関係によっても支援されることが推測される。これは、ＩＳＯ  ７９９１による線熱膨張係数である。
【００８９】
さらに、少なくとも部分的に結晶化されたガラスの細孔は、原料ガラスから形成されかつ少なくとも部分的に結晶化されたガラスを生じている焼結体中ではすでに、完全には作製されていないかまたはすでに存在していないことが明らかとなった。むしろ、焼結品、つまり焼結体は、高い焼結度で達成される。焼結度は、この場合、実際の密度、つまり例えば焼結体の測定により算定された密度と、焼結体の理論密度との比率によって決定されてよい。好ましくは、焼結体または焼結品の実際の密度は、少なくとも部分的に結晶化可能な、しかしながらまだ結晶化されていない、いかなる細孔も有していないガラスの理論密度よりも、最大で１０％低い、有利にかつ好ましくは最大で５％低い。焼結度は、この場合、少なくとも９５％、好ましくは少なくとも９７％または９８％、最も好ましくは少なくとも９９％である。
【００９０】
理論密度は、この場合、細孔なしで存在する、同じ化学量論的組成の成形体に対して得られるであろう値として生じる。例えば、ガラス粉末から、例えば少なくとも部分的に結晶化可能なガラス粉末からなる焼結品もしくは焼結体である場合、理論密度は、溶融プロセスから得られた緻密なガラスの密度に相当する。焼結体は、ガラス粉末から、圧縮および熱的緻密化工程により得られるため、この焼結体は、原則として、技術的な理由からより低い密度を有し、これは焼結度に対する尺度として用いることができる。理論密度と実際の密度との間の相違は、この場合、できる限り小さいことが好ましい。
【００９１】
意外にも、導入部でもすでに述べたように、少なくとも部分的に結晶化されたガラスの細孔は、焼結品または焼結体中にすでに完全には作製されていないかまたはすでに完全には存在しておらず、むしろ大部分が結晶化と同時にまたは結晶化の間に生じることが明らかとなった。少なくとも部分的に結晶化されるガラスの細孔は、焼結品、つまり焼結体中ですでに、焼結の経過によって作製されていないかまたはすでに存在していないという言及は、本開示の意味で、少なくとも部分的に結晶化可能なガラス中で、焼結の経過を通して生じ、かつ結晶化の間に結晶化と同時に生じるのではない細孔が比較的わずかに残留するだけであることを意味する。
【００９２】
焼結体、焼結品または成形体中にすでに作製されたかまたは存在する細孔の、本発明により生じた細孔に対する比率は、例えば約９９％の焼結度で、ここに記載された好ましい実施形態の場合に、少なくとも約１．８であるか、またはそれどころかそれより大きい。
【００９３】
この場合、ことに、熱処理の間の温度をより高く選択すればそれだけ、気孔率Φはより大きな値をとることが意外である。ことに、温度上昇と共に、細孔の平均サイズも細孔の体積も増大する。それにより、温度の選択および所定の温度での保持時間の選択により、気孔率を適切に制御することができる。通常では、当業者は、熱処理の温度をより高く選択すればそれだけ、結合の密封性が高まることを期待するであろう。それにもかかわらず、制御された気孔率の出現により、意外にも、結合の密封性は損なわれていない。むしろ、さらに、流体密の、好ましくはほぼ密閉的に密の結合は、ことに構造化され配置されたまたは構造化され分配された細孔によっても可能である。
【００９４】
同様に、意外にも、少なくとも部分的に結晶化されたガラスの構造化され分配された気孔率により、結合の同時の密閉性で、フィードスルーエレメントまたは結合エレメントの特に高い機械的安定性も達成することが明らかとなった。例えば、細孔は、細孔内に至る亀裂がその細孔からさらに生長しないような形で、亀裂生長を抑制することが明らかとなった。
【００９５】
ことに、少なくとも部分的な結晶化が行われた後に、得られた組織は、結晶化温度の範囲内にある温度負荷でも、この結晶化度に関して組織の重大な変化を引き起こさないほど安定であることが明らかとなった。したがって、例えば、この種の得られた少なくとも部分的に結晶化されたガラスの使用温度は、結晶化温度にあるかまたはそれどころかそれを超えることが可能である。ことに、それにより、このように少なくとも部分的に結晶化されたガラスを含む、例えば結晶化温度の範囲内にある極めて高い使用温度を有するフィードスルーエレメントまたは結合エレメントも製造可能である。
【００９６】
少なくとも部分的に結晶化可能なガラスから成形された焼結品または成形された焼結体を意味する成形体は、少なくとも次の工程を含む方法により製造可能である：
１．  原料ガラスの溶融。原料ガラスの溶融は、通常のように、出発材料、いわゆる混合物を、耐熱容器、いわゆる溶融装置内で互いに混合し、この混合物が完全に溶融する温度にもたらすことにより行われる。これは、原則として、例えば少なくとも１２００℃であり、好ましくは迅速な冷却と一緒に、水冷式の、室温を有するロールによって、ことに次に説明されたように行うことができる。さらに、溶融プロセスを最適化するために用いられる添加物を、例えば清澄剤の形で、混合物に添加することも可能である。通常では、この溶融は、槽内でまたはるつぼ内で行われてよい。溶融過程の間に、例えば溶融物の均質化のために他の工程を行ってよい。この場合、原料ガラスは、少なくとも部分的に結晶化されたガラスの組成を有するガラスを含むが、しかしながら好ましくは結晶化されていない。
【００９７】
２．  溶融装置からの液状ガラスの取り出し。工程１において得られた溶融物は、場合により、例えば溶融液の均質化のための他の方法工程を実施した後に、溶融装置から取り出される。例えば、これは、装置的に溶融槽に接続されている圧延プロセスによって行われてよい。しかしながら、溶融装置がるつぼとして形成されていて、かつ液状ガラスの取り出しを、好ましくは注ぎ出すことにより行うことも可能である。特に好ましくは、取り出しは、ことに少なくとも２つの水冷式ロールの間への注ぎ出しにより行われるので、帯状のガラス体が得られる。
帯状のガラス体とは、この場合、例えば少なくとも２つのロールの間の間隙の幅により画定される厚みがスリット方向に延びる空間的広がりよりも小さく、かつさらに好ましくは、注ぎ出し方向でのこの空間的広がりがスリット方向に対して平行に延びる空間的広がりよりも大きく、その結果、平坦な、長く延びたガラス体が得られる場合の物体であると解釈される。
【００９８】
３．  工程２で得られたガラス体の粉砕、その結果、ガラス粉末が得られる。粉末の粉砕は、通常の装置内で、例えばボールミル内で行われてよく、この場合、粉砕は、湿式で、つまり液状媒体、例えば水、または他の液体、例えば有機液体、例えばアルコールが添加された水の使用下でも、または有機液体、例えばアルコールの使用下でも行われてよい。
【００９９】
４．  ガラス粉末の造粒。さらなる工程において、工程３で得られたガラス粉末は造粒され、つまり、当業者に公知の他の物質、例えば有機ベースの調節剤が添加される。さらに、この工程において、例えば細孔の発生を促進することができる他の物質を、例えば熱エネルギーの作用下で分解して、少なくとも１つの流体相、例えばガスを遊離する物質の形で添加することも可能である。例えば、このような他の物質は、ＣＯ2の形成下で分解する炭酸塩含有物質、または水の形成下で分解する水を含む物質、例えば水酸化物または水和物を含む。しかしながら、発明者は、これらの他の物質の添加なしでも細孔が形成されることを確認した。これらの物質が添加される限り、これらの他の物質は単に細孔の形成にさらに適切な影響を及ぼすために用いられるが、基本的には本発明の実施のために必要ではない。
【０１００】
５．  圧縮。さらなる工程において、続いて、造粒された粉末の圧縮が行われ、この場合、この圧縮は、通常の圧縮方法で、例えば、静水圧の付与または熱間静水圧（ＨＩＰ）により行われる。さらに、押出または射出成形による付形が生じてもよい。
【０１０１】
６．  焼結。次いで、圧縮された、押し出された、または射出成形により成形された物体を焼結する。この焼結過程は、焼結された物体の実際の密度、例えば測定により決定された密度の、理論密度（これは原料ガラスの密度から生じる）に対する比率のデータにより算出されてよい。好ましくは、焼結された物体の実際の密度が、理論密度よりも最大で１０％低い焼結度が達成される。したがって、好ましくは、焼結は、高い焼結度を達成しながら行われる。この焼結は、この場合、圧縮された物体を温度Ｔsに加熱することにより行われる。
【０１０２】
焼結品または焼結体が上述に説明された方法で未だに所望の形状を有しない限り、これらを任意にさらなる材料加工によりこの形状にされ、成形体に変換されてよい。
【０１０３】
少なくとも部分的に結晶化されたガラスと筐体材料またはシールエレメント、好ましくは温度安定性の筐体材料またはシールエレメントとの結合を製造するために、好ましくは引き続く他の方法工程が実施されてよい。
【０１０４】
この方法工程では、接合相手の材料、好ましくは筐体材料またはシールエレメントの材料、ならびにこの場合に得られた化合物は、好ましくは金属、ことに鋼の群からなる金属、例えば標準鋼、特殊鋼、ステンレス鋼、およびThermaxの商品名のもとで公知でもある高温安定性のフェライト鋼、例えばThermax4016、Thermax4742、またはThermax4762またはCrofer22 APUまたはCroFer22 HまたはＮｉＦｅを基礎とする材料、例えばNiFe45、NiFe 47またはニッケルメッキされたピン、またはInconelの商品名のもとで公知の、例えばInconel 718またはX-750、または例えば商品名CF25、Alloy 600、Alloy 625、Alloy 690、SUS310S、SUS430、SUH446またはSUS316のもとで公知の鋼、またはオーステナイト鋼、例えば１．４８２８または１．４８４１または高温安定性のセラミック化合物、例えば酸化アルミニウムを基礎とするセラミックまたは酸化ジルコニウムを基礎とするセラミック、例えばＹ安定化酸化ジルコニウムを含むセラミックを含む。
【０１０５】
７．  形状結合により結合した材料の、Ｔ1よりも高い温度Ｔ2への加熱、その結果、原料ガラスの少なくとも部分的な結晶化が生じるので、細孔を含む少なくとも部分的に結晶化されたガラスが生じ、この細孔は、構造化された分配を有する。
【０１０６】
８．  焼結された原料ガラス体または焼結品を、少なくとも１つの接合相手、ことに筐体またはシールエレメントおよびフィードスルーエレメントの材料の結合されるべき材料の間にまたはその材料に接するようにもたらす。工程６において、すでに少なくとも部分的に結晶化されたガラスからなる成形体の焼結プリフォームは得られる。これは、接合相手の材料、ことに筐体またはシールエレメントの材料の中にまたはその材料に接するようにもたらされる。少なくとも部分的に結晶化可能なガラスから成形された焼結品または成形された焼結体を意味する成形体は、これが、例えばフィードスルーエレメントまたは結合エレメントの筐体内に収容されるために適していてかつそのために定められていて、これらと一緒にさらに加工される場合には、焼結プリフォームともいわれる。焼結プリフォームは、これが焼結過程によりすでに、成形体のために所望なこの形状にもたらされた場合に、すでに、本質的に成形体の最終形状を有していてよい。しかしながら、成形体は、焼結プリフォームまたは焼結品の付形する加工、ことに材料除去して付形する加工から得られてよく、このようにして、この成形体は所望の形状を得る。ここで、この種の、しかも可能な材料加工は、ことに、この場合、場合により焼結体または焼結品の中に未だに存在する多すぎる細孔が露出し、引き続き、この細孔が熱処理の間に消失されることができないかまたは吸収されることができずに、少なくとも部分的に結晶化されたガラスと接合相手との間の界面が損なわれる場合には、不利であることもある。
【０１０７】
９．  ガラス封着。
材料、ことに焼結された原料ガラス体もしくは焼結品の材料と、結合されるべき材料、ことに接合相手の材料、ことに筐体もしくはシールエレメントおよびフィードスルーエレメントの材料との温度Ｔ1への加熱は、結合されるべき材料、ことに接合相手の材料およびことに筐体またはシールエレメントおよびフィードスルーエレメントの材料が原料ガラスにより濡らされるという結果と共に、焼結された原料ガラス体の流動化を引き起こし、かつ原料ガラス体の材料と、接合相手の材料、ことに筐体またはシールエレメントおよびフィードスルーエレメントの材料との形状結合による結合を生じさせる。焼結プリフォームを、筐体またはシールエレメント中にまたはそれに接するようにもたらした後に、それにより引き続き、少なくとも接合相手、ことに筐体またはシールエレメントと、焼結プリフォームとを含む複合体を、温度Ｔ1に加熱することによりガラス封着が行われる。これは、Ｔsよりも高い。ガラス封着の際に、まず温度Ｔ1で、結合されるべき材料がガラスにより濡らされるという結果と共に、焼結された原料ガラス体の流動化が引き起こされ、材料の形状結合による結合が生じる。さらに、好ましくは、結合された材料の、Ｔ1よりも高い温度Ｔ2への加熱が行われるので、原料ガラスの少なくとも部分的な結晶化が引き起こされて、好ましくは構造化された分配を有する細孔を含む少なくとも部分的に結晶化されたガラスが生じる。ガラス封着により、少なくとも部分的に結晶化されたガラスからなる成形体の最大負荷温度Ｔmaxは、第一の好ましい実施態様の場合に、９００℃超に達し、第二の好ましい実施形態の場合に、少なくとも部分的に結晶化されたガラスからなる成形体の最大負荷温度Ｔmaxは、好ましくは１１００℃超、最も好ましくは１２００℃に達する。
【０１０８】
この場合、時間的に連続的な温度上昇が実施されてよいか、または所定の温度で定義された保持時間を、これらの温度のその都度１つ以上、例えばＴ1またはＴ2で維持してよい。
【０１０９】
この場合、さらに温度−時間プロフィールは、全ての実施形態の場合に好ましくは、構造化され分配された、好ましくは制御された気孔率が生じるように選択され、ここでこの温度−時間プロフィールでは、１０〜２００Ｋ／ｍｉｎ、好ましくは２０〜１８０Ｋ／ｍｉｎ、特に好ましくは５０〜１５０Ｋ／ｍｉｎの温度上昇速度または加熱速度が使用され、好ましい第一の実施形態の場合に、保持温度は、９００℃〜１０５０℃の間であり、保持時間は、２０分〜１２０分、好ましくは２０分〜６０分、それどころか例外的な場合には１５０分までである。保持温度は、第二の好ましい実施形態の場合に、同じ保持時間で少なくとも９５０℃と最大で１２００℃との間で選択されてよい。好ましくは、保持温度は、第二の好ましい実施形態の場合に、少なくとも１０５０℃でかつ最大で１１５０℃である。
【０１１０】
この場合、少なくとも部分的に結晶化されたガラスと、筐体材料またはシールエレメント、好ましくは温度安定性の筐体材料またはシールエレメント、特に好ましくは金属との結合は、少なくとも部分的に結晶化されたガラスによって、上述に説明されたように得られる。
【０１１１】
この場合、結合は、流体密で、好ましくは密閉的に密に形成されている。
【０１１２】
発明者は、この場合、最も意外にも、所定の温度と、最大温度での保持時間との組合せにより、細孔を含む組織が得られ、ここで細孔はことに上述の説明により得られた成形体または焼結品の使用の際に構造化され分配されて配置されることを見出した。この意味で、制御された気孔率についても報告される。最大温度での保持時間は、２０〜１２０分、好ましくは３０〜６０分であり、ここで保持温度は、第一の好ましい実施形態の場合に、少なくとも９００℃と最大で１０５０℃との間で選択される。好ましくは、保持温度は、少なくとも９５０℃で、最大で１０１０℃である。
【０１１３】
保持温度は、第二の好ましい実施形態の場合に、少なくとも９５０℃と最大で１２００℃との間で選択されてよい。好ましくは、保持温度は、第二の好ましい実施形態の場合に、少なくとも１０５０℃でかつ最大で１１５０℃である。
【０１１４】
例外的な場合には、保持時間は、全ての実施形態について、１５０分までであってよい。
【０１１５】
本発明の他の態様は、少なくとも部分的に結晶化されたガラスと、筐体材料、好ましくは温度安定性の筐体材料、特に好ましくは金属との結合に関し、ここで、この結合は、本発明の実施形態による少なくとも部分的に結晶化されたガラスを含む。
【０１１６】
結合の他の実施形態の場合に、筐体材料は、ことに鋼の群からなる金属、例えば標準鋼、特殊鋼、ステンレス鋼、およびThermaxの商品名のもとで公知でもある高温安定性のフェライト鋼、例えばThermax4016、Thermax4742、またはThermax4762またはCrofer22 APUまたはCroFer22 HまたはＮｉＦｅを基礎とする材料、例えばNiFe45、NiFe 47またはニッケルメッキされたピン、またはInconelの商品名のもとで公知の、例えばInconel 718またはX-750、または例えば商品名CF25、Alloy 600、Alloy 625、Alloy 690、SUS310S、SUS430、SUH446またはSUS316のもとで公知の鋼、またはオーステナイト鋼、例えば１．４８２８または１．４８４１または高温安定性のセラミック化合物、例えば酸化アルミニウムを基礎とするセラミックまたは酸化ジルコニウムを基礎とするセラミック、例えばＹ安定化酸化ジルコニウムを含むセラミックを含む。
【０１１７】
好ましくは、少なくとも部分的に結晶化されたガラスと筐体材料との結合は、少なくとも部分的に結晶化されたガラスと筐体材料との間の接触領域内では、つまり少なくとも部分的に結晶化可能なガラスと接合相手との間の界面には、わずかな数の細孔が存在するかまたは細孔が存在しないように形成されている。
【０１１８】
気孔率は、好ましくは、少なくとも部分的に結晶化されたガラスの、筐体材料に対する界面および／または表面から１μｍを下回る距離で、１０％未満、好ましくは５％未満、特に好ましくは３％未満の値に低下する。
【０１１９】
特に好ましくは、この場合、筐体材料と少なくとも部分的に結晶化されたガラスとの間の界面は、この界面に欠陥がほとんど存在せず、むしろ筐体材料は少なくとも部分的に結晶化されたガラスにより均一に濡れているように形成される。これは、好ましくは、界面自体で障害となる副反応が起こらず、ことに界面での異種結晶化の意味での結晶化が行われないことにより達成される。むしろ、出発ガラスの結晶化は、ガラス自体内で行われ、かつ筐体材料に対する界面での界面反応をこれまでに見出すことができないように行われる。
【０１２０】
筐体材料と少なくとも部分的に結晶化されたガラスとの間の界面は、さらに本質的に気泡または封入物不含でもある。これは、同様に、特に良好な濡れにより達成される。
【０１２１】
本発明のまた他の態様は、上述に説明された実施形態による少なくとも部分的に結晶化されたガラスを含むフィードスルーエレメントまたは結合エレメントに関する。
【０１２２】
好ましくは、フィードスルーエレメントまたは結合エレメントは、少なくとも１つの他の材料を含み、ここで少なくとも部分的に結晶化されたガラスと少なくとも１つの他の材料との間の熱膨張係数の相違は、３・１０-6／Ｋ未満である。
【０１２３】
このように、特に有利にフィードスルーエレメントまたは結合エレメントの極めて高い安定性が可能となる。例えば、少なくとも部分的に結晶化されたガラスにより含まれる結晶相の熱膨張係数も、原料ガラスの熱膨張係数から単に最大で±４・１０-6／Ｋ異なるだけである。特に好ましくは、少なくとも部分的に結晶化されたガラスにより含まれている結晶相の熱膨張係数は、５・１０-6／Ｋ〜１２・１０-6／Ｋである。
【０１２４】
有利に、好ましい実施形態の場合に、結合は流体密に、好ましくは密閉的に密に形成されている。
【０１２５】
本発明のまた他の態様の場合に、この際、少なくとも１つの他の材料は、温度安定性の材料として、好ましくは温度安定性の金属として、ことに温度安定性のセラミックとして、またことに筐体の材料としておよび／またはことにフィードスルーエレメントもしくは結合エレメントの筐体の材料として形成されている。
【０１２６】
本発明のまた他の態様は、例えば金属−ガラス結合の形の、少なくとも部分的に結晶化されたガラスと筐体材料との間の結合、ことにフィードスルーエレメントもしくは結合エレメントの筐体材料との間の結合の製造方法に関する。この方法は、次の工程を含む：
１．  焼結された原料ガラス体または焼結体を、少なくとも１つの接合相手の、ことに筐体またはシールエレメントおよびフィードスルーエレメントの材料の結合されるべき材料の間にまたはその材料に接するようにもたらし、
２．  材料、ことに焼結された原料ガラス体もしくは焼結品の材料と、結合されるべき材料、ことに接合相手の材料、ことに筐体もしくはシールエレメントおよびフィードスルーエレメントの材料とを、温度Ｔ1へ加熱することで、結合されるべき材料、ことに接合相手の材料およびことに筐体またはシールエレメントおよびフィードスルーエレメントの材料が原料ガラスにより濡らされるという結果と共に、焼結された原料ガラス体の流動化を引き起こし、かつ原料ガラス体の材料と、接合相手の材料、ことに筐体またはシールエレメントおよびフィードスルーエレメントの材料との形状結合による結合を生じさせ、
３．  形状結合により結合した材料を、Ｔ1よりも高い温度Ｔ2に加熱することで、原料ガラスの少なくとも部分的な結晶化が生じるので、細孔を含む少なくとも部分的に結晶化されたガラスが生じ、ここで、この細孔は、構造化された分配を有する。
【０１２７】
本発明の他の態様は、構造化され分配された気孔率、有利にかつ好ましくは制御された気孔率の形成が可能である焼結体に関する。この焼結体は、少なくとも部分的に結晶化可能なガラスを含み、ここでこの焼結体は、理論密度の少なくとも９０％、好ましくは理論密度の少なくとも９５％に相当する密度を有する。焼結体は、第一の好ましい実施形態の場合に、質量％で表して、次の組成を有する：
ＳｉＯ2：２０〜６０、好ましくは２５〜５０
Ａｌ2Ｏ3：０．５〜２０、好ましくは０．５〜１０
ＣａＯ：１０〜５０
ＭｇＯ：０．５〜５０、好ましくは０．５〜１０
Ｙ2Ｏ3：０．１〜２０、好ましくは３〜２０
ＺｒＯ2：０．１〜２５、好ましくは３〜２０
Ｂ2Ｏ3：１〜１５、好ましくは３〜１２
ここで、さらにＨｆＯ2は、任意に０．２５質量％まで含まれていてよい。
【０１２８】
第二の好ましい実施形態の焼結体は、好ましくは、質量％で表して、次の組成を含む：
ＳｉＯ2：３６〜５４、好ましくは４０〜５４
Ａｌ2Ｏ3：８〜１６、好ましくは８〜１３
ＣａＯ：０〜３５、好ましくは５〜２５
ＭｇＯ：０〜１７、好ましくは３〜１４
ＲＯ：８〜３９、好ましくは８〜３５
ＺｒＯ2：０〜２５、好ましくは０〜１７
Ｂ2Ｏ3：０〜３、好ましくは０〜２、特に好ましくは０
ここで、ＲＯの割合は、その都度単独で、または全体で、または任意の混合物の形で、酸化物のＢａＯ、ＳｒＯ、ＭｇＯ、ＺｎＯを表す。
【０１２９】
好ましくは、ＲＯは、単独でまたはそれぞれ任意の組合せで、質量％で表して、
ＢａＯ  ０〜３６
ＭｇＯ  ０〜２２
ＣａＯ  ０〜２５
である。
【０１３０】
一般に、焼結体は、特に好ましい実施形態の場合に、上述に開示されかつことに特許請求の範囲に請求されているような少なくとも部分的に結晶化可能なガラスを含んでよい。
【０１３１】
実施例
次に、本発明を実施例に基づき説明する。
【０１３２】
本発明による少なくとも部分的に結晶化されたガラスを得ることができる例示的な少なくとも部分的に結晶化可能なガラスは、第一の好ましい実施形態の場合に、質量％で表して、次の組成により与えられる：
ＳｉＯ2     ３５．８
Ｂ2Ｏ3      ８．６
Ａｌ2Ｏ3    ２．４
ＣａＯ      ３０．３
ＭｇＯ      ３．８
Ｙ2Ｏ3      １１．７
ＺｒＯ2     ７．４
【０１３３】
本発明の第二の好ましい実施形態による少なくとも部分的に結晶化されたガラスを得ることができる例示的な少なくとも部分的に結晶化可能なガラスは、第二の好ましい実施形態の第一の少なくとも部分的に結晶化可能なガラスＧ１および第二の好ましい実施形態の第二の少なくとも部分的に結晶化可能なガラスＧ２について、質量％で表して、次の組成により与えられる：
酸化物      Ｇ１、質量％      Ｇ２、質量％
ＳｉＯ2       ４０．８          ４５
Ａｌ2Ｏ3      １２．７          １１．３
ＭｇＯ        １１．５          ７．５
ＣａＯ        １０．５          １８．７
ＺｒＯ2       ２４．５          １７．５
【０１３４】
本発明の第二の好ましい実施形態による少なくとも部分的に結晶化されたガラスを得ることができる例示的な少なくとも部分的に結晶化可能なガラスは、それぞれ第二の好ましい実施形態の、第三の本発明による少なくとも部分的に結晶化可能なガラスＧ７および第四の本発明による少なくとも部分的に結晶化可能なガラスＧ８について、質量％で表して、次の組成により与えられる：
少なくとも部分的に結晶化可能なガラスＧ７
酸化物          質量％
ＳｉＯ2       ５０．９
Ａｌ2Ｏ3      １５．９
ＣａＯ        １３．２
ＭｇＯ        １４．４
ＺｒＯ2       ５．６
および
少なくとも部分的に結晶化可能なガラスＧ８
酸化物          質量％
ＳｉＯ2       ５４
Ａｌ2Ｏ3      １３．５
ＣａＯ        ２２．５
ＭｇＯ        ３．０
ＺｒＯ2       ７．０
【０１３５】
次の確認事項は、本開示の一部であり、かつ本願のさらなる開示と本発明の実施例のその都度の独立した特性との組合せでもまた説明される。この場合、ことに、次の確認事項の各々は、例示的な実施例の特性を独立して反映してもよい。
【０１３６】
確認事項１、少なくとも部分的に結晶化されたガラスと少なくとも１つの接合相手との、少なくとも部分的に結晶化されたガラスと少なくとも１つの接合相手との間に界面を有する結合において、少なくとも部分的に結晶化可能なガラスは、少なくとも部分的に結晶化されたガラスと接合相手との界面に向かって低下する気孔率を有する結合が開示されている。
【０１３７】
確認事項２、ことに確認事項１の開示との組合せでの、少なくとも部分的に結晶化されたガラスと少なくとも１つの接合相手との、少なくとも部分的に結晶化可能なガラスと少なくとも１つの接合相手との間に界面を有する結合において、少なくとも部分的に結晶化されたガラスは、少なくとも１つの結晶相と細孔とを含み、この細孔は、少なくとも部分的に結晶化されたガラス中に構造化され分配されて配置されている結合が開示されている。
【０１３８】
確認事項３、ことに確認事項１または２の開示との組合せでの結合において、気孔率は勾配を有し、かつ気孔率は、少なくとも部分的に結晶化されたガラスの界面に対して１０μｍ未満、好ましくは２０μｍ未満の距離で、１０％未満、好ましくは５％未満、最も好ましくは３％未満であり、気孔率は、少なくとも部分的に結晶化されたガラスと接合相手との界面に向かって低下する結合が開示されている。
【０１３９】
確認事項４、ことに確認事項１、２または３の開示との組合せでの結合において、少なくとも部分的に結晶化されたガラスと接合相手との間の界面には、わずかな数の細孔が存在するかまたは細孔が存在せず、気孔率は、少なくとも部分的に結晶化されたガラスの、接合相手に対する界面から１μｍ、好ましくは２μｍを下回る距離で、５％未満の値に低下する結合が開示されている。
【０１４０】
確認事項５、ことに確認事項１から４までの開示との組合せでの結合において、気孔率は勾配を有し、かつ少なくとも部分的に結晶化されたガラスの界面および／または表面の気孔率は、その内部に向かって増大し、ことに２０％以上の最大値まで上昇する結合が開示されている。
【０１４１】
確認事項６、ことに確認事項１から５までの開示との組合せでの、細孔のサイズが２μｍ〜３０μｍ、好ましくは５μｍ〜２５μｍである少なくとも部分的に結晶化されたガラスを含む結合が開示されている。
【０１４２】
確認事項７、ことに確認事項１から６までの開示との組合せでの、結晶子が０．１μｍ〜５０μｍのサイズを有する少なくとも部分的に結晶化されたガラスを含む結合が開示されている。
【０１４３】
確認事項８、ことに確認事項１から７までの開示との組合せでの、細孔が少なくとも部分的に結晶の近傍に配置されている少なくとも部分的に結晶化されたガラスを含む結合が開示されている。
【０１４４】
確認事項９、ことに確認事項１から８までの開示との組合せでの、結晶含有率が、少なくとも部分的に結晶化されたガラスの全体積を基準として少なくとも２５％、好ましくは少なくとも５０％、特に好ましくは少なくとも６０％である少なくとも部分的に結晶化されたガラスを含む結合が開示されている。
【０１４５】
確認事項１０、ことに確認事項１から９までの開示との組合せでの、気孔率が、体積を基準として少なくとも３％、好ましくは少なくとも５％、特に好ましくは少なくとも１０％である少なくとも部分的に結晶化されたガラスを含む結合が開示されている。
【０１４６】
確認事項１１、ことに確認事項１から１０までの開示との組合せでの結合において、この結合は流体密、好ましくは密閉的に密に形成されている結合が開示されている。
【０１４７】
確認事項１２、ことに確認事項１から１１の開示との組合せでの結合において、接合相手の材料として、ことに鋼の群からなる金属、例えば標準鋼、特殊鋼、ステンレス鋼、およびThermaxの商品名のもとで公知でもある高温安定性のフェライト鋼、例えばThermax4016、Thermax4742、またはThermax4762またはCrofer22 APUまたはCroFer22 HまたはＮｉＦｅを基礎とする材料、例えばNiFe45、NiFe47またはニッケルメッキされたピン、またはInconelの商品名のもとで公知の、例えばInconel 718またはX-750、または例えば商品名CF25、Alloy 600、Alloy 625、Alloy 690、SUS310S、SUS430、SUH446またはSUS316のもとで公知の鋼、またはオーステナイト鋼、例えば１．４８２８または１．４８４１または高温安定性のセラミック化合物、例えば酸化アルミニウムを基礎とするセラミックまたは酸化ジルコニウムを基礎とするセラミック、例えばＹ安定化酸化ジルコニウムを含むセラミックを含む結合が開示されている。
【０１４８】
確認事項１３、ことに確認事項１から１２までの開示との組合せでの結合を含む、フィードスルーエレメントまたは結合エレメントが開示されている。
【０１４９】
確認事項１４、ことに確認事項１３の開示との組合せでのフィードスルーエレメントまたは結合エレメントにおいて、少なくとも１つの材料、ことに少なくとも１つの他の材料、ことに筐体の材料を有する接合相手を含み、少なくとも部分的に結晶化されたガラスと接合相手の材料、ことに筐体の材料との間の熱膨張係数の相違は、３・１０-6／Ｋ未満であるフィードスルーエレメントまたは結合エレメントが開示されている。
【０１５０】
確認事項１５、ことに確認事項１３または１４の開示との組合せでのフィードスルーエレメントまたは結合エレメントにおいて、接合相手の材料、ことに筐体の材料は、温度安定性の材料として、好ましくは温度安定性の金属として、ことに温度安定性のセラミックとして形成されているフィードスルーエレメントまたは結合エレメントが開示されている。
【０１５１】
確認事項１６、ことに確認事項１から１２までの開示による結合のための、ならびに確認事項１３から１５までの開示によるフィードスルーエレメントまたは結合エレメントのための少なくとも部分的に結晶化されたガラスにおいて、少なくとも１つの結晶相と細孔とを含み、この細孔は、少なくとも部分的に結晶化されたガラス中で構造化され分配されて配置されている、少なくとも部分的に結晶化されたガラスが開示されている。
【０１５２】
確認事項１７、ことに確認事項１６の開示との組合せでの少なくとも部分的に結晶化されたガラスにおいて、少なくとも部分的に結晶化されたガラスの細孔は、少なくとも部分的に結晶化されたガラスを生じている焼結体中に、すでに完全には作製されていないかまたはすでに存在していない、少なくとも部分的に結晶化されたガラスが開示されている。
【０１５３】
確認事項１８、ことに確認事項１６または１７の開示との組合せでの少なくとも部分的に結晶化されたガラスにおいて、細孔の大部分は結晶化と同時に生じている、少なくとも部分的に結晶化されたガラスが開示されている。
【０１５４】
確認事項１９、ことに確認事項１６、１７または１８の開示との組合せでの少なくとも部分的に結晶化されたガラスにおいて、好ましくは約９９％の焼結度で、約１．５〜５、好ましくは少なくとも１．８またはそれより高い、焼結体、焼結品または成形品中にすでに作製されたかまたは存在する細孔の、結晶化と同時に生じる細孔に対する比率を含む、少なくとも部分的に結晶化されたガラスが開示されている。
【０１５５】
確認事項２０、ことに確認事項１６から１９までの開示との組合せでの少なくとも部分的に結晶化されたガラスにおいて、質量％で表して、次の酸化物を含み：
ＳｉＯ2：２０〜６０、好ましくは２５〜５０
Ａｌ2Ｏ3：０．５〜２０、好ましくは０．５〜１０
ＣａＯ：１０〜５０
ＭｇＯ：０．５〜５０、好ましくは０．５〜１０
Ｙ2Ｏ3：０．１〜２０、好ましくは３〜２０
ＺｒＯ2：０．１〜２５、好ましくは３〜２０
Ｂ2Ｏ3：１〜１５、好ましくは３〜１２
ここで、さらにＨｆＯ2は、任意に０．２５質量％まで含まれていてよい、少なくとも部分的に結晶化されたガラスが開示されている。
【０１５６】
確認事項２１、ことに確認事項１６から１９までの開示との組合せでの少なくとも部分的に結晶化されたガラスにおいて、質量％で表して、次の酸化物を含み：
ＳｉＯ2：３６〜５４、好ましくは４０〜５４
Ａｌ2Ｏ3：８〜１６、好ましくは８〜１３
ＣａＯ：０〜３５、好ましくは５〜２５
ＭｇＯ：０〜１７、好ましくは３〜１４
ＲＯ：８〜３９、好ましくは８〜３５
ＺｒＯ2：０〜２５、好ましくは０〜１７
Ｂ2Ｏ3：０〜３、好ましくは０〜２、特に好ましくは０
ここで、ＲＯの割合は、その都度単独で、または全体で、または任意の混合物の形で、酸化物のＢａＯ、ＳｒＯ、ＭｇＯ、ＺｎＯを表し、
好ましくは、ＲＯは、単独でまたはそれぞれ任意の組合せで、質量％で表して、
ＢａＯ  ０〜３６
ＭｇＯ  ０〜２２
ＣａＯ  ０
である、少なくとも部分的に結晶化されたガラスが開示されている。
【０１５７】
確認事項２２、ことに確認事項１６から２１までの開示との組合せでの少なくとも部分的に結晶化されたガラスにおいて、少なくとも１つの結晶相は、０．５０Å〜０．９０Åのイオン半径を有する中程度サイズのカチオンを有する金属酸化物、および／または好ましくは鎖状ケイ酸塩を含む、少なくとも部分的に結晶化されたガラスが開示されている。
【０１５８】
確認事項２３、ことに確認事項２０または２２の開示との組合せでの少なくとも部分的に結晶化されたガラスにおいて、金属酸化物がＺｒＯ2を含み、かつ好ましくは付加的にイットリウムを含む、少なくとも部分的に結晶化されたガラスが開示されている。
【０１５９】
確認事項２４、ことに確認事項２１または２２の開示との組合せでの少なくとも部分的に結晶化されたガラスにおいて、結晶相がＹ2Ｏ3不含および／またはＺｒＯ2不含である、少なくとも部分的に結晶化されたガラスが開示されている。
【０１６０】
確認事項２５、ことに確認事項２０から２３までの開示との組合せでの少なくとも部分的に結晶化されたガラスにおいて、少なくとも１つの鎖状ケイ酸塩は、ケイ酸塩構造単位としてＳｉＯ32-を含み、かつ好ましくはアルカリ土類酸化物を含む鎖状ケイ酸塩として形成されている、少なくとも部分的に結晶化されたガラスが開示されている。
【０１６１】
確認事項２６、ことに確認事項２２の開示との組合せでの少なくとも部分的に結晶化されたガラスにおいて、アルカリ土類酸化物はＣａＯであり、かつ鎖状ケイ酸塩は、好ましくはさらにイットリウムを含む、少なくとも部分的に結晶化されたガラスが開示されている。
【０１６２】
確認事項２７、ことに確認事項２０から２５までの開示との組合せでの少なくとも部分的に結晶化されたガラスにおいて、鎖状ケイ酸塩は、輝石構造を有しかつアルカリ土類酸化物を含む鎖状ケイ酸塩として形成されていて、アルカリ土類酸化物は、好ましくはＣａＯおよびＭｇＯを含む、少なくとも部分的に結晶化されたガラスが開示されている。
【０１６３】
確認事項２８、ことに確認事項１６から２７までの開示との組合せでの少なくとも部分的に結晶化されたガラスを含む、少なくとも部分的に結晶化されたガラスと、接合相手、ことに筐体材料またはシールエレメント、好ましくは温度安定性の筐体材料またはシールエレメント、特に好ましくは金属との結合が開示されている。
【０１６４】
確認事項２９、ことに確認事項１６から２７までの開示内容との組合せでの少なくとも部分的に結晶化されたガラス、および好ましくは、ことに確認事項１から１２までの開示内容との組合せでの結合を含む、フィードスルーエレメントまたは結合エレメントが開示されている。
【０１６５】
確認事項３０、ことに確認事項２０の少なくとも部分的に結晶化されたガラスの組成を有する、少なくとも部分的に結晶化可能なガラスを含む焼結体または成形体において、焼結体は、構造化され分配された気孔率、好ましくは制御された気孔率の形成を可能にし、かつ理論密度の少なくとも９０％、好ましくは理論密度の少なくとも９５％に相当する密度を有し、質量％で表して、次の組成を有し：
ＳｉＯ2：２０〜６０、好ましくは２５〜５０
Ａｌ2Ｏ3：０．５〜２０、好ましくは０．５〜１０
ＣａＯ：１０〜５０
ＭｇＯ：０．５〜５０、好ましくは０．５〜１０
Ｙ2Ｏ3：０．１〜２０、好ましくは３〜２０
ＺｒＯ2：０．１〜２５、好ましくは３〜２０
Ｂ2Ｏ3：１〜１５、好ましくは３〜１２
ここで、さらにＨｆＯ2は、任意に０．２５質量％まで含まれていてよい、焼結体または成形体が開示されている。
【０１６６】
確認事項３１、ことに、少なくとも部分的に結晶化可能なガラスを含む、確認事項２１の少なくとも部分的に結晶化されたガラスの組成を有する焼結体または成形体において、焼結体は、構造化され分配された気孔率、好ましくは制御された気孔率の形成を可能にし、かつ理論密度の少なくとも９０％、好ましくは理論密度の少なくとも９５％に相当する密度を有し、質量％で表して、次の組成を含み：
ＳｉＯ2：３６〜５４、好ましくは４０〜５４
Ａｌ2Ｏ3：８〜１６、好ましくは８〜１３
ＣａＯ：０〜３５、好ましくは５〜２５
ＭｇＯ：０〜１７、好ましくは３〜１４
ＲＯ：８〜３９、好ましくは８〜３５
ＺｒＯ2：０〜２５、好ましくは０〜１７
Ｂ2Ｏ3：０〜３、好ましくは０〜２、特に好ましくは０
ここで、ＲＯの割合は、その都度単独で、または全体で、または任意の混合物の形で、酸化物のＢａＯ、ＳｒＯ、ＭｇＯ、ＺｎＯを表し、
好ましくは、ＲＯは、単独でまたはそれぞれ任意の組合せで、質量％で表して、
ＢａＯ  ０〜３６
ＭｇＯ  ０〜２２
ＣａＯ  ０〜２５
である、焼結体または成形体が開示されている。
【０１６７】
確認事項３２、
１．  好ましくは、確認事項２０または２１による少なくとも部分的に結晶化されたガラスの組成を有するガラス、しかしながら好ましくは結晶化されていないガラスを含む、原料ガラスの溶融、
２．  好ましくは注ぎ出し、特に好ましくは少なくとも２つの水冷式ロールの間への注ぎ出しによる、溶融装置からの液状ガラスの取り出し、その結果、帯状ガラス体が得られ、
３．  工程２で得られたガラス体の粉砕、その結果ガラス粉末が得られ、
４．  ガラス粉末の造粒、
５．  圧縮、
６．  好ましくは、理論密度の９０％、好ましくは理論密度の９５％の成形体または焼結体の密度を特徴とする高い焼結度の達成下での焼結、ここで、任意に、焼結体は、さらなる材料加工により成形可能であり、かつ成形体に変換可能である、
を含む、少なくとも部分的に結晶化可能なガラスを有する成形体または焼結体の製造方法が開示されている。
【０１６８】
確認事項３３、ことに確認事項１から１２までまたは２８の開示との組合せでの、少なくとも部分的に結晶化されたガラスと接合相手との間の結合、ことに筐体材料またはシールエレメント、ことに確認事項１３から１５までまたは２９の開示との組合せでの、ことにフィードスルーエレメントおよび結合エレメントの筐体材料との間の結合の製造方法において、次の工程：
１．焼結された原料ガラス体または焼結体、ことに確認事項３２の開示により製造された焼結体を、少なくとも１つの接合相手の、ことに筐体またはシールエレメントおよびフィードスルーエレメントの材料の結合されるべき材料の間にまたはその材料に接するようにもたらし、
２．  材料、ことに焼結された原料ガラス体もしくは焼結品の材料と、結合されるべき材料、ことに接合相手の材料、ことに筐体もしくはシールエレメントおよびフィードスルーエレメントの材料とを、温度Ｔ1へ加熱することで、結合されるべき材料、ことに接合相手の材料およびことに筐体もしくはシールエレメントおよびフィードスルーエレメントの材料が原料ガラスにより濡らされるという結果と共に、焼結された原料ガラス体の流動化を引き起こし、かつ原料ガラス体の材料と、接合相手の材料、ことに筐体もしくはシールエレメントおよびフィードスルーエレメントの材料との形状結合による結合を生じさせ、
３．  形状結合により結合した材料を、Ｔ1よりも高い温度Ｔ2に加熱することで、原料ガラスの少なくとも部分的な結晶化が生じるので、細孔を含む少なくとも部分的に結晶化されたガラスが生じ、ここで、この細孔は、構造化された分配を有する
を含む、結合の製造方法が開示されている。
【０１６９】
確認事項３４、ことに確認事項１から１２までまたは２８の開示との組合せでの、ことに少なくとも部分的に結晶化可能なガラスと少なくとも１つの接合相手の材料との結合、ことに筐体材料またはシールエレメント、ことに確認事項１３から１５までまたは２９の確認事項の内容との組合せで、ことにフィードスルーエレメントおよび結合エレメントの筐体材料との結合の製造方法において、
焼結プリフォームまたは焼結体を、シールエレメントまたは筐体、ことにフィードスルーエレメントまたはシールエレメントの筐体の中にまたはそれに接するようにもたらす方法工程、
９００℃超のＴmaxの温度の到達下でガラス封着する方法工程が実施され、ここで、保持温度は、
−  確認事項２０の開示による少なくとも部分的に結晶化されたガラスの組成を有する、少なくとも部分的に結晶化可能なガラスまたは原料ガラス体または焼結体の組成の場合に、９００℃〜１０５０℃であり、かつ
−  確認事項２１の開示による少なくとも部分的に結晶化されたガラスの組成を有する、少なくとも部分的に結晶化可能なガラスまたは原料ガラスまたは焼結体の組成の場合に、少なくとも９５０℃でかつ最大で１２００℃であり、好ましくは保持温度は、少なくとも１０００℃でかつ最大で１１５０℃であり、ここで、
保持時間は２０分〜７０分であり、ここで、この場合、ことに温度−時間プロフィールは、構造化され分配された細孔が生じるように、つまり制御された気孔率が生じるように選択される、
結合の製造方法が開示されている。
【０１７０】
確認事項３５、ことに確認事項１から１２までまたは２８の開示との組合せでの結合の、自動車の排ガス装置における使用が開示されている。
【０１７１】
確認事項３６、ことに確認事項１３から１５までまたは２９の開示との組合せでのフィードスルーエレメントまたは結合エレメントの、自動車の排ガス装置における使用が開示されている。
【０１７２】
図面
次に、本発明を図面に基づき例示的に説明する。
【図面の簡単な説明】
【０１７３】
【図１】金属を含む筐体と、その筐体中にことに焼結プリフォームとして配置され、その温度処理後の焼結体とを含み、この温度処理の際に、溶融した焼結体が、第二の好ましい実施形態の少なくとも部分的に結晶化可能なガラスを含み、かつこの温度処理により筐体にガラス融着されている、フィードスルーエレメントまたは結合エレメントの写真画像。
【図２】図１において示されたフィードスルーエレメントまたは結合エレメントの、その対称軸または縦軸に対してほぼ平行に延び、かつこの場合、この対称軸または縦軸もある平面内に延在する切断面を示す断面の写真画像。
【図３】図２において示されたフィードスルーエレメントまたは結合エレメントの断面の領域内の細部の、少なくとも部分的に結晶化するガラスと筐体の材料との間の界面を認識することができる、ほぼ千倍に拡大された電子顕微鏡画像。
【図４】図２において示されたフィードスルーエレメントまたは結合エレメントの断面の領域内の細部の、少なくとも部分的に結晶化されたガラス中の細孔のサイズを認識することができる、ほぼ二千倍に拡大された電子顕微鏡画像。この画像は、１２００℃で１０分超の温度負荷後のガラスを示す。
【図５】金属を含む筐体と、その筐体中にことに焼結プリフォームとして形成され、その温度処理後の焼結体とを含み、この温度処理の際に、溶融した焼結体が、第二の好ましい実施形態の少なくとも部分的に結晶化可能なガラスを含み、かつこの温度処理により筐体にガラス融着されている試験構造の写真画像。
【図６】焼結の後の焼結体または焼結品の断面の、焼結体または焼結品中に残留する細孔または欠陥を認識することができる、ほぼ千倍に拡大した電子顕微鏡画像。
【図７】図６において示された焼結体または焼結品から同じように熱処理により、ことに少なくとも部分的な結晶化により生じている少なくとも部分的に結晶化されるガラスの断面の、焼結体または焼結品中に結晶化と同時に生じる細孔を認識することができる、千倍に拡大した電子顕微鏡画像。
【図８】少なくとも部分的に結晶化可能なガラスからなる焼結体の電子顕微鏡画像。
【図９】２つの筐体材料の間の少なくとも部分的に結晶化されたガラスの電子顕微鏡画像。
【図１０】同じ材料を有する一実施形態からの、少なくとも部分的に結晶化されたガラスと筐体材料との間の界面の拡大図。
【図１１】異なる保持温度での少なくとも部分的に結晶化されたガラスの電子顕微鏡画像。
【図１２】異なる保持温度での少なくとも部分的に結晶化されたガラスの電子顕微鏡画像。
【０１７４】
好ましい実施形態の詳細な説明
次に、それらの特徴においてより詳細に説明される好ましい実施形態を引き合いに出す。
【０１７５】
本発明の目的は、少なくとも部分的に結晶化可能なまたは部分的に結晶化されたガラスと、ことにフィードスルーエレメントまたは結合エレメントの金属または筐体材料との間の、密閉的に密でかつこの場合に機械的に安定な結合を提供することである。このフィードスルーエレメントまたは結合エレメントは、少なくとも第二の好ましい実施形態の場合に、有利に１０００℃超まで、好ましくは１２５０℃までほぼ密閉的に密であり、かつことに機械的に安定であり、それにより自動車の排ガス装置中でも、ことにその排ガス浄化装置中でもほぼ連続運転に耐えて使用することができる。発明者は、それどころか、ここに記載された結合ならびにフィードスルーエレメントおよび結合エレメントが、ほぼ気密的に密でかつ機械的に安定で、連続運転に耐えて、１２７０℃までの温度に耐える第二の好ましい実施形態の実施例を得ることができる。
【０１７６】
これらの特性についての尺度は、例えば半球温度であり、この半球温度は、ここに開示された、第二の好ましい実施形態の少なくとも部分的に結晶化されたガラスの場合に、好ましくは少なくとも約１２００℃であり、かつ好ましい第二の実施形態のいくつかの実例の場合には、それどころか遙かにより高い。
【０１７７】
第一の好ましい実施形態の材料は、約１０５０℃まで温度耐久性でかつ密閉的に密であるにすぎない。しかしながら、特別な用途のために、約１２００℃またはそれどころかより高い温度が必要である。
【０１７８】
すでに上述で説明された利点の他に、改善された温度耐久性に寄与する、第一の好ましい実施形態に対する第二の好ましい実施形態の相違は、イットリウム不含の、ことにＹ2Ｏ3不含の結晶相に基づいている。さらに、この結晶相は、好ましくはジルコニウム不含、ことにＺｒＯ2不含であってよい。
【０１７９】
第二の好ましい実施形態の、ここに開示された少なくとも部分的に結晶化可能なガラスは、Ｂ2Ｏ3不含であってよいか、または好ましくは１質量％未満の極めてわずかなＢ2Ｏ3割合だけを有し、かつそれにより、第一の好ましい実施形態のガラスよりも化学的に耐久性である。
【０１８０】
次に、添付の図面を、またまず先に図１を引き合いに出す。これは、好ましくは金属を含む筐体４．１と、その筐体内に、ことに焼結プリフォームとして配置された焼結体１とを有し、この焼結体は、フィードスルーエレメントまたは結合エレメント１０の製造のための上述に説明された温度処理後に、少なくとも部分的に結晶化されたガラス２を含むかまたはそのガラスからなる、フィードスルーエレメントまたは結合エレメント１０の写真画像を示す。
【０１８１】
この温度処理の際に、溶融された焼結体１は、筐体４．１にガラス融着され、かつ結晶化と同時に細孔２１が形成され、この細孔は、次に、他の図を参照しながらさらに詳細に説明される。
【０１８２】
さらに、例示的に導体を含んでもよい機能エレメント５を認識することができる。
【０１８３】
一般に、本開示の範囲内で、接合相手として、その都度好ましい機能エレメントおよび／または筐体、またはことにここで説明されたような筐体の材料、およびシールエレメントまたはシールエレメントの材料が挙げられる。
【０１８４】
図２からは、図１において示された、ほぼ円筒形および円筒対称形のフィードスルーエレメントまたは結合エレメント１０の、その対称軸または縦軸１３に対してほぼ平行に延び、かつこの場合、この対称軸または縦軸１３もある平面内に延在する切断面を示す断面の写真画像を推知することができる。
【０１８５】
図２ならびに図３、４、５および６のこれらの画像は、その都度の試験体、ことにフィードスルーエレメントまたは結合エレメント１０または少なくとも部分的に結晶化可能なガラス２を、例えばその中央で細引き鋸を用いて鋸断し、引き続き研磨することにより分離した後に得られた。
フィードスルーエレメントまたは結合エレメント１０は、この場合、少なくとも部分的に結晶化されたガラスと、機能エレメント５および筐体４．１の筐体材料４とのその都度の結合１２を含む。
【０１８６】
この場合、機能エレメント５と筐体４．１の筐体材料４とは、少なくとも部分的に結晶化されたガラス２と、少なくとも１つの接合相手４、５との間でその都度１つの界面３を有するその都度の少なくとも１つの接合相手を提供する。
【０１８７】
本開示の範囲内で、筐体の材料または筐体材料について述べる限り、これらの両方の概念は同じ状況を開示する。
【０１８８】
次にさらにより詳細に説明されるように、少なくとも部分的に結晶化可能なガラスは、少なくとも部分的に結晶化されたガラス２とその都度の接合相手４、５とのその都度の界面３に向かって低下する気孔率を有する。
【０１８９】
結合１２は、少なくとも部分的に結晶化されたガラス２とその都度少なくとも１つの接合相手４、５との間のその都度１つの界面３を含み、ここで、少なくとも部分的に結晶化されたガラス２は、少なくとも１つの結晶相６と細孔２１とを含み、この細孔は、少なくとも部分的に結晶化されたガラス２中で構造化され分配されて配置されていて、かつ例えば、結晶質領域としての結晶相６も、またその結晶状の構造も良好に認識することができる図３から推知することができる。
【０１９０】
この場合、少なくとも部分的に結晶化されたガラス２中でその都度の結晶子は、０．１μｍ〜５０μｍのサイズを有することがことに測定により見られる。例えば、結晶子７および８は符号が付けられている。この場合、結晶子７、８の、任意の空間方向の最大の空間的広がりを、結晶子７、８のサイズという。例えば、針状の結晶子は、その最も長い主軸によってそのサイズが決定される。
【０１９１】
図３は、図２において示されたフィードスルーエレメントまたは結合エレメント１０の断面の領域内の細部の、少なくとも部分的に結晶化するガラス２と筐体４．１の材料との間の界面３を良好に認識することができる、ほぼ千倍に拡大された電子顕微鏡画像を示す。
【０１９２】
同様に図３では細孔２１の密度について、界面３の領域内の気孔率は著しく低下し、かつ界面３ではそれどころかほぼ細孔２１が存在しないことを認識することができる。
【０１９３】
気孔率は、この場合、勾配を有し、かつ気孔率は、少なくとも部分的に結晶化されたガラス２の界面３に対して１０μｍ未満の距離で、ことに２０μｍ未満の距離で、１０％未満であり、かつことに図３の表示では、それどころか５％未満、さらにそれどころか３％未満である。この場合、気孔率は、少なくとも部分的に結晶化されたガラス２と接合相手４．４、４との界面３に向かって低下することも良好に認識可能である。図３では、その凡例から、１０μｍの長さを有し、それにより１０μｍおよび２０μｍの長さを認識することができる縮尺を推知することができる。
【０１９４】
図３からは、結合１２ならびにフィードスルーエレメントおよび結合エレメントの他の好ましい特性を、ことに少なくとも部分的に結晶化されたガラス２と接合相手４．１、４との間の界面３にはわずかな数の細孔２１が存在するかまたは細孔２１は存在せず、ここで、気孔率は、少なくとも部分的に結晶化されたガラス２のまたは少なくとも部分的に結晶化するガラス中の、接合相手４．１に対する界面３から１μｍ、および２μｍを下回る距離で、５％未満の値に低下することを推知することができる。
【０１９５】
図３からは、気孔率が勾配を有し、かつ気孔率は、少なくとも部分的に結晶化されたガラス２の界面３および／または表面からその内部に向かって増大し、ことに最大値にまで増加するかまたは最大値に向かって進むことも推知することができる。この気孔率の最大値は、２０％以上であってよい。
【０１９６】
次に、図２において示されたフィードスルーエレメントまたは結合エレメント１０の断面の領域内の細部の、少なくとも部分的に結晶化されたガラス中の細孔２１のサイズを認識することができる、ほぼ二千倍に拡大された電子顕微鏡画像を示す図４を引き合いに出す。さらに、図４でも、１０μｍの長さの尺度を反映する凡例を有する。
【０１９７】
少なくとも部分的に結晶化されたガラス中で細孔のサイズは、２μｍ〜３０μｍ、さらにまた５μｍ〜２５μｍにあり、このサイズは、相応する測定によっても確認されることを認識することができる。
【０１９８】
細孔２１のサイズとは、任意の空間方向のその都度のその最大の長さの広がりであると定義され、この長さの広がりはその都度の細孔２１の直径にほぼ相当する、というのも細孔はほぼ球形の形状を有するためである。
【０１９９】
図４からは、細孔２１が、少なくとも部分的に結晶または結晶子９の近傍に配置されていることを推知することもできる。この場合、結晶および結晶子の概念は、本開示の範囲内でその都度同義に用いられる。
【０２００】
本図面において示された部分的に結晶化されたガラス２の場合に、結晶含有率は、少なくとも部分的に結晶化されたガラス２の全体積を基準として少なくとも２５％であり、かつそれどころか所定の実施形態の場合には、少なくとも５０％であり、かつ特に好ましい実施形態の場合には、それどころか少なくとも６０％である。結晶含有率は、その都度開示された保持温度での保持時間により相応して調節することができる。
【０２０１】
少なくとも部分的に結晶化可能なガラスの体積、ことに全体積を基準として、気孔率は少なくとも３％である。保持時間も、その都度の保持温度での保持時間によって相応して調節することができる。好ましくは、この気孔率は、少なくとも部分的に結晶化可能なガラス２の全体積の少なくとも５％、特に好ましくは少なくとも１０％である。
【０２０２】
ことに図２および３において示された、フィードスルーエレメントまたは結合エレメント１０の結合１２は、流体密であり、それどころかほぼ完全に密閉的に密に形成されている。
【０２０３】
フィードスルーエレメントまたは結合エレメント１０の場合に、接合相手の材料、ことに筐体４．１の材料４は、温度安定性の材料として形成されていて、かつ好ましくは温度安定性の金属としてまたは温度安定性のセラミックとして形成されているか、またはこれらを含む。
【０２０４】
接合相手の材料、つまり筐体４．１の筐体材料４または機能エレメント５の材料は、ことに鋼の群からなる金属、例えば標準鋼、特殊鋼、ステンレス鋼、およびThermaxの商品名のもとで公知でもある高温安定性のフェライト鋼、例えばThermax4016、Thermax4742、またはThermax4762またはCrofer22 APUまたはCroFer22 HまたはＮｉＦｅを基礎とする材料、例えばNiFe45、NiFe47またはニッケルメッキされたピン、またはInconelの商品名のもとで公知の、例えばInconel 718またはX-750、または例えば商品名CF25、Alloy 600、Alloy 625、Alloy 690、SUS310S、SUS430、SUH446またはSUS316のもとで公知の鋼、またはオーステナイト鋼、例えば１．４８２８または１．４８４１または高温安定性のセラミック化合物、例えば酸化アルミニウムを基礎とするセラミックまたは酸化ジルコニウムを基礎とするセラミック、例えばＹ安定化酸化ジルコニウムを含むセラミックを含む。
【０２０５】
特に、少なくとも部分的に結晶化されたガラス２と接合相手４．４、５の材料との間の熱膨張係数の相違が３・１０-6／Ｋ未満である、少なくとも１つの材料、例えば筐体４．１の筐体材料４および／またはことに少なくとも１つの他の材料、例えば機能エレメント５の材料を有する接合相手が有利である。
【０２０６】
第二の好ましい実施形態の少なくとも部分的に結晶化可能なガラス２のこの詳説された説明は、熱的プロセスのその都度記述された温度ならびに温度安定性および保持時間を除いて、少なくとも部分的に結晶化可能なガラスの第一の好ましい実施形態についても同様に当てはまる。
【０２０７】
少なくとも部分的に結晶化されたガラス２の特に有利な特性は、このガラスが、少なくとも１つの結晶相６と、少なくとも部分的に結晶化されたガラス２中で構造化され分配されて配置されている細孔２１とを含むことにある。
【０２０８】
少なくとも部分的に結晶化可能なガラス２の、およびこの少なくとも部分的に結晶化可能なガラス２を含む結合１２の、またはフィードスルーエレメントもしくは結合エレメント１０の改善された熱的特性は、例えば加熱顕微鏡法を用いて決定することができる。
【０２０９】
加熱顕微鏡検査の場合、加熱顕微鏡の視野内にある試料を定義された熱的条件に曝し、かつこの場合に温度に依存して観察し、かつ画像化して記録することができる。
【０２１０】
有利には、この方法の場合に、温度変化を、観察された試料が常に熱的平衡にあるようにゆっくりと行う。
【０２１１】
例えば少なくとも部分的に結晶化するガラスまたはすでに部分的に結晶化されたガラス２と、例えば金属との密閉的な結合は、通常では、このガラスのほぼいわゆる球形温度のレベルで選択されるか、または通常ではその温度から約±８０ケルビン、好ましくは±２０ケルビン（またはしたがって±２０℃）だけ相違してよい。
【０２１２】
この球形温度は、加熱顕微鏡法において決定することができる。
これは、ここでは、典型的には、この構造において、これは、ことにフィードスルーエレメントまたは結合エレメント１０において結合１２の製造のために決まっているため、焼結プリフォームまたは成形体ともいわれる、焼結体１または焼結品１の当初円筒形の試料が、球状の塊に融合する温度を表す。
【０２１３】
球形温度は、この場合、典型的には、約ｌｏｇη＝５．４の粘度で見ることができる。
【０２１４】
次の表１中の記号は、次の意味を有する：
ＴEWは、少なくとも部分的に結晶化するガラスの軟化点であり、この軟化点より、例えば結合の金属の、またはフィードスルーエレメントもしくは結合エレメントの筐体の材料の濡れが起きる。
【０２１５】
Ｔsphは、球形温度であり、この球形温度は、少なくとも部分的に結晶化するガラスと、結合の金属との、またはフィードスルーエレメントもしくは結合エレメントの筐体の材料との結合の密閉性ならびに機械的耐久性にとって上限温度を示す。
【０２１６】
Ｔhsphは、半球温度であり、この半球温度は、先にすでに述べたように、少なくとも部分的に結晶化可能なガラスまたは少なくとも部分的に結晶されたガラスが、金属に融着する温度、ことにフィードスルーエレメントまたは結合エレメントの場合にはその筐体にガラス融着する温度を示す。
【０２１７】
Ｔfliessは、流動化温度であり、この流動化温度で、少なくとも部分的に結晶化するガラスの流動化が起こり、かつこのガラスは流動化し始め、例えば結合の金属との結合内で、密な接触、ことに密閉的に密な接触は失われ、これは、シール特性の不可逆的損失を引き起こす。
【０２１８】
次の表１は、第二の好ましい実施形態の本発明による２つの実施例の例示的組成（実施例１、これは表１および２において、Ｇ１として表されていて、実施例２、これは表１および２において、実施例Ｇ２として表されている）ならびにそれらの熱的特性についてのデータを示す。
【０２１９】
【表１】
2019522618.tif 000003
上述の表中の第三欄には、第一の好ましい実施形態の熱的値が開示されている。
【０２２０】
実施例１および２
この場合、少なくとも部分的に結晶化可能なガラス２と結合１２の金属、ことにフィードスルーエレメントまたは結合エレメント１０の筐体４．１の金属との結合の製造（これは、ガラス封着プロセスともいわれる）のために、次の温度−時間プロフィールを、ことにその都度の温度処理の実施のための温度−時間プログラムとして使用する。
【０２２１】
温度−時間プロフィール
上記のように得られた焼結体１を、フィードスルーエレメントまたは結合エレメント１０の筐体材料４内に焼結プリフォームとして嵌め込み、筐体材料と一緒に室温（ＲＴ）から１０４０℃の温度まで約１０Ｋ／ｍｉｎで加熱した。
【０２２２】
例えば、このフィードスルーエレメントまたは結合エレメントは、金属を含む筐体４．１と、その筐体中にことに焼結プリフォームとして配置され、その温度処理後の焼結体１とを含み、この温度処理の際に、溶融した焼結体１が、第二の好ましい実施形態の少なくとも部分的に結晶化可能なガラス２を含み、かつこの温度処理により、筐体４．１にガラス融着されている試験構造の写真画像である図５から推知することができる。この場合、図５中に示された結合エレメントまたはフィードスルーエレメント１０が機能エレメント５を有していないことは、この熱的測定または試験にとって本質的には取るに足らないことである。
【０２２３】
１０４０℃の温度の達成時に、この温度を１５分〜６０分保持し、これがガラス封着のためのこの方法工程の保持時間を表した。
【０２２４】
その後、温度を１０４０℃から室温（ＲＴ）まで約１０Ｋ／ｍｉｎで低下させた。室温とは、この場合、約２０℃の温度をいう。
【０２２５】
この温度−時間プロフィールまたは温度−時間プログラムは、上述に記載されかつことに特許請求の範囲に考慮された結合の製造方法ならびにフィードスルーエレメントおよび結合エレメントの製造方法の場合であっても、ことに制御された気孔率の作製のために、同じように適用することができる。しかしながら、この場合、少なくとも部分的に結晶化可能なガラスまたは少なくとも部分的に結晶化されたガラスが溶融し、それによりガラス融着する構成部材が、同じ温度推移または少なくともほぼ同じ温度推移に曝されている場合が有利である。
【０２２６】
温度耐久性の調査
温度耐久性の調査、ことに高温耐久性の調査は、上述の温度−時間プロフィールの実施により次のように行った。
【０２２７】
少なくとも部分的に結晶化可能なガラスまたは少なくとも部分的に結晶化されたガラス２を、室温、ＲＴから１２００℃まで、１０Ｋ／ｍｉｎの温度上昇速度または加熱速度で加熱した。
【０２２８】
その後、１２００℃で１０分の保持時間を維持し、その後、室温、ＲＴに戻す急冷を行った。この急冷は、付加的な冷却手段または加熱手段なしで室温での冷却により行った。
【０２２９】
この場合、上述の本発明による少なくとも部分的に結晶化可能なガラスについて、次の表２に示した結果が得られた。
【０２３０】
【表２】
2019522618.tif 000004
○  −  合格
×  −  不合格
【０２３１】
本発明による実施例１および２は、したがってこの温度耐久性試験の後でさえ依然として機械的に安定なシールおよび所望の高温耐久性を有する。
【０２３２】
発明者は、しかしながら要求される特性を示すことができなかった他のガラスを調査した。これは、表３の実施例Ｇ３〜Ｇ６である。
【０２３３】
反例
【表３】
2019522618.tif 000005
【０２３４】
温度−時間プロフィール
反例Ｇ３〜Ｇ６についても上述のように得られた焼結体を、フィードスルーエレメントまたは結合エレメントの筐体材料中に、焼結プリフォームもしくは成形体として嵌め込み、筐体材料と一緒に室温（ＲＴ）から１０４０℃の温度にまで約１０Ｋ／ｍｉｎで加熱した。
【０２３５】
１０４０℃の温度の達成時に、この温度を１５分〜６０分保持し、これが方法工程の保持時間を表した。
【０２３６】
その後、温度を１０４０℃から室温（ＲＴ）まで約１０Ｋ／ｍｉｎで低下させた。室温とは、この場合、約２０℃の温度をいい、これは付加的な冷却手段または加熱手段なしでの室温での冷却に相当した。
【０２３７】
また温度耐久性の調査を、反例Ｇ３〜Ｇ６の場合に上述のように実施し、ことに高温耐久性の調査を上述の温度−時間プロフィールの実施により次のように行った。
【０２３８】
反例Ｇ３〜Ｇ６のガラスを、室温、ＲＴから１２００℃まで１０Ｋ／ｍｉｎの温度上昇速度または加熱速度で加熱した。
【０２３９】
その後、１２００℃で７分の保持時間を維持し、その後室温、ＲＴに戻す急冷を行い、この急冷は、付加的冷却手段または加熱手段なしで室温での冷却に相当した。
【０２４０】
これは、次の結果を生じた。
【０２４１】
実施例Ｇ３およびＧ４は、濡れの前に結晶化し、したがって融着または融解は起こらず、したがって、ガラス封着は不可能であった。
【０２４２】
実施例Ｇ５およびＧ６は、金属を濡らすが、１２００℃より高い温度までの温度耐久性の基準値を満たさず、表４中に示された結果を生じた。
【０２４３】
【表４】
2019522618.tif 000006
○  −  合格
×  −  不合格
【０２４４】
さらに、発明者は、上述の温度−時間プロフィールを、少なくとも部分的に結晶化可能なガラスの第二の好ましい実施形態の２つの他の好ましい実施形態に適用し、その後に、温度耐久性試験、ことに高温耐久性試験を実施した。
【０２４５】
第一の他の、少なくとも部分的に結晶化可能なガラスは、第三の本発明による実施例Ｇ７のガラスであり、かつ酸化物の質量パーセントで表して、次の組成を有していた：
【表５】
2019522618.tif 000007
【０２４６】
第二の好ましい実施形態の、この第三の本発明による、少なくとも部分的に結晶化可能なガラスＧ７は、次の熱的特性を示した：
【表６】
2019522618.tif 000008
ここで、「焼結開始」は、焼結が開始される温度を表し、ＥＷは、軟化温度を表す。
【０２４７】
第二の他の、少なくとも部分的に結晶化可能なガラスは、第二の好ましい本発明による実施形態の第四の本発明による実施例Ｇ８のガラスであり、酸化物の質量パーセントで表して、次の組成を有していた：
【表７】
2019522618.tif 000009
【０２４８】
第二の他の、少なくとも部分的に結晶化可能なガラスＧ８は、次の熱的特性を示した：
【表８】
2019522618.tif 000010
【０２４９】
次に、より良好な理解のために、当業者に自体公知の加熱顕微鏡法により得られた写真画像を示す図５を引き合いに出す。好ましい実施形態の次の記載において、符号が使用されている限り、その都度の符号を備えたアッセンブリ、構成部材または特徴は本質的に異なるものではない。その都度の少なくとも部分的に結晶化可能なガラスまたは結晶化されたガラスのその都度の異なる組成ならびにその都度のガラスにされるその特性を除いて、その他の点で、全ての実施形態ならびにその実施例または形態についてのその都度のアッセンブリについての記述は同じである。
【０２５０】
図５に示された試験構造は、焼結体または焼結品１、ならびに金属を含む筐体４．１を含み、この試験構造から、筐体材料４を良好に認識することができる。
【０２５１】
筐体材料４は、鋼の群からなる金属、例えば標準鋼、特殊鋼、ステンレス鋼、およびThermaxの商品名のもとで公知でもある高温安定性のフェライト鋼、例えばThermax4016、Thermax4742、またはThermax4762またはCrofer22 APUまたはCroFer22 HまたはＮｉＦｅを基礎とする材料、例えばNiFe45、NiFe47またはニッケルメッキされたピン、またはInconelの商品名のもとで公知の、例えばInconel 718またはX-750、または例えば商品名CF25、Alloy 600、Alloy 625、Alloy 690、SUS310S、SUS430、SUH446またはSUS316のもとで公知の鋼、またはオーステナイト鋼、例えば１．４８２８または１．４８４１または高温安定性のセラミック化合物、例えば酸化アルミニウムを基礎とするセラミックまたは酸化ジルコニウムを基礎とするセラミック、例えばＹ安定化酸化ジルコニウムを含むセラミックを含む。
【０２５２】
筐体４．１中に、焼結プリフォームともいわれる焼結体１が配置されていて、かつその温度処理後の、実施形態Ｇ７の少なくとも部分的に結晶化可能なガラス２を含む溶融した焼結体１が、この温度処理により筐体４．１にガラス融着されていることが示されている。
【０２５３】
温度−時間プロフィールは、この場合、少なくとも部分的に結晶化可能なガラスＧ７についてすでに上述したように実施された。
【０２５４】
この場合、焼結過程は、９２０℃で、１５分の時間間隔の間に実施された。
【０２５５】
図３の画像は、走査型電子顕微鏡を用いて得られ、中央で細引き鋸を用いて鋸断し、引き続き研磨することにより分離された後に、この電子顕微鏡によって図３で示された構造が記録された。
【０２５６】
図４に示された実施形態は、１２００℃で１５分の時間の間で実施された温度耐久性試験に合格し、かつ促進された冷却、急冷の場合であっても、亀裂形成または機械的損傷を示さなかった。
【０２５７】
筐体４．１中で、実施形態Ｇ８の少なくとも部分的に結晶化可能なガラス２を含み、かつ温度処理により筐体４．１にガラス融着された焼結体１も試験した。
【０２５８】
この場合、焼結過程は、９２０℃で、１５分の時間間隔の間に実施された。
【０２５９】
同様に、実施形態Ｇ８の少なくとも部分的に結晶化可能なガラス２が処理された。
【０２６０】
実施形態Ｇ７およびＧ８は、１２００℃で１５分間の時間の間で実施された温度耐久性試験に合格し、かつ促進された冷却、急冷の場合であっても、亀裂形成または機械的損傷を示さなかった。
【０２６１】
図中で亀裂が認識することができる場合には、この亀裂は、鋸断、およびこの場合に、予め存在するガラス封入圧力の放出される機械的応力に起因し、少なくとも部分的に結晶化されたガラス内に予め存在していたものではない。
【０２６２】
次に、焼結後の焼結体または焼結品１の断面の、焼結体または焼結品１中に残留する細孔１１または欠陥１１を認識することができるが、この全てには個別の符号が付与されていない、ほぼ千倍に拡大した電子顕微鏡画像を示す図６を引き合いに出す。
【０２６３】
図７からは、図６において示された焼結体または焼結品１から熱処理により、ことに少なくとも部分的な結晶化により生じている少なくとも部分的に結晶化するガラス２の断面の、焼結体または焼結品１中に結晶化と同時に生じる細孔２１を認識することができる、千倍に拡大した電子顕微鏡画像を推知することができる。
【０２６４】
好ましくは複数の切断面中にもおよび焼結体または焼結品１の多数についても作製することができるこの種の画像から、すでに焼結体、焼結品または成形体中に作製されたまたは存在する細孔１１の、結晶化と同時に生じた細孔２１に対する比率を決定することができる。
【０２６５】
ここから、例えば約９９％の焼結度で、すでに焼結体、焼結品または成形体１中に作製されたまたは存在する細孔１１の、結晶化と同時に生じた細孔２１に対する比率は、少なくとも約１．８またはそれより高いことが判明し、ここで、この比率は、最大焼結温度および粉砕、ことに粉砕されたガラスの、ことに原料ガラスの粉砕度によって、広い範囲で調節可能であり、かつ例えば少なくとも１．５〜約５の範囲内にあることができる。
【０２６６】
ことに、高い焼結度は、先に述べられた比率を再現可能に得ることができることを保証する。
【０２６７】
図８には、第一の好ましい実施形態の少なくとも部分的に結晶化可能なガラスの焼結から得られた焼結体または焼結品１の電子顕微鏡画像を見ることができる。焼結品は細孔１１を含み、この場合、この細孔は多様なサイズおよび形状を有する。これらは、焼結品の製造プロセスから生じかつ通常では焼結体中に生じる細孔である。図８および次の図９〜１２が、第一の好ましい実施形態の少なくとも部分的に結晶化するガラスに関しているにもかかわらず、これらの図中に開示され、かつこれについて説明された状況は、他の好ましい実施形態についてもほぼ当てはまる。
【０２６８】
例えば、図９において、電子顕微鏡画像の形で、方法により２つの筐体材料４の間に配置されている少なくとも部分的に結晶化されたガラスが示されている。筐体材料４と少なくとも部分的に結晶化されたガラス２との間の界面３には、すでに部分的に結晶化されたガラス２内にあるが、極めてわずかな気孔率を有する領域２２が続いている。それに対して、さらに内側にある領域２４内では明らかにより高い気孔率が形成されている。領域２２と２４との間で、例えば方法により加工された焼結品または焼結体２３中に存在する界面を示唆する、異なる気孔率を有する領域を相互に画定する境界線を仮定することができる。
【０２６９】
図１０において、図９において示された材料を有する一実施形態の電子顕微鏡画像の詳細図を見ることができる。少なくとも部分的に結晶化されたガラス２は、領域２４内で細孔２１を有し、ここで、より良好な明瞭性のために、全ての細孔には符号付けされていない。さらに、方法により加工された焼結品または焼結体２３中に存在する界面を暗示し、低い気孔率を有する領域２２を高い気孔率を有する領域２４と隔てる境界線２３が印されていて、ここで、この境界線２３は、ここでは両方の異なる領域２２と２４とを明確化するために例示的に記入されただけである。少なくとも部分的に結晶化されたガラス２の領域２２は、この場合、筐体材料４に対する界面３に接するように配置されている。図８において示された細孔と比べて、図１０において示された細孔の遙かに優勢な数が、少なくとも部分的に結晶化されたガラスを生じている成形体中ですでに作製されていないかまたは存在しないことを、極めて良好に認識することができる。
【０２７０】
少なくとも部分的に結晶化されたガラス２は、結晶子を含み、この結晶子は、ここではとりわけ明るい縦長の構成要素として、部分的にいわゆる残留ガラス相またはガラス相を含む暗灰色のマトリックス内に示されている。
【０２７１】
図１１は、保持温度が９４０℃±３０℃でありかつこの温度を３０分の期間にわたり適用した、筐体材料４と接触した少なくとも部分的に結晶化されたガラス２の電子顕微鏡画像を示す。細孔２１は、この場合、黒色に表示されているため、相応する評価方法を用いて気孔率を決定することができる。この場合、この画像の黒色画素が評価された。それにより、図１１において示された細孔についての気孔率Φは２０％であり、この気孔率は、中央の均質領域で図式的に測定された。低い気孔率を有する境界領域２２は、約４０μｍの広がりを有し、ここで、気孔率の勾配は、約１４０μｍの幅にわたり形成されている。同様に、筐体材料４と少なくとも部分的に結晶化されたガラス２との間の界面３、ならびに高い気孔率を有する領域２４が印されている。同様に、境界線２３が印されていて、この境界線から出発して界面３の方向に、低い気孔率を有する領域２３が延びる。
【０２７２】
図１２中にも、筐体材料４と接触している、図１１における少なくとも部分的に結晶化されたガラスと同じ出発組成を有する少なくとも部分的に結晶化されたガラス２の電子顕微鏡画像を見ることができる。この場合でも、図式的評価のために細孔２１は黒色化された。保持温度は、同じ保持時間で約５０℃高くされた。
【０２７３】
気孔率Φは、この実施例の場合に、図式的評価により、約３８％であり、かつ図１１において形成された細孔と比較してほぼ二倍である。平均細孔サイズも、認識可能に明らかに増大した。低い気孔率を有する領域２２は、同様により顕著に際立っており、かつ約６０μｍの空間的広がりを有する。しかしながら、気孔率が低い値から最大値にまで上昇する勾配、つまり少なくとも部分的に結晶化されたガラス２の高い気孔率を有する領域２４内の移行部は、あまり際立っておらず、約１００μｍの幅を有し、つまり図１１中に形成された試料と比べて低下する。ここでも、境界線２３が記入されていて、この境界線から出発して界面３の方向に、低い気孔率を有する領域２３が延びる。同様に、界面３も印されている。
【符号の説明】
【０２７４】
１  焼結品または焼結体
２  少なくとも部分的に結晶化されたガラス
３  界面
４  筐体材料
４．１  筐体
５  機能エレメント
６  結晶相
７  結晶子
８  結晶子
９  結晶または結晶子
１０  フィードスルーエレメントまたは結合エレメント
１１  焼結品または焼結体の細孔
１２  結合
１３  フィードスルーエレメントまたは結合エレメントの対称軸または縦軸
２１  少なくとも部分的に結晶化されたガラス内の細孔
２２  極めて低い気孔率を有する領域
２３  低い気孔率の領域と高い気孔率との領域との間の境界線
２４  高められた気孔率を有する領域
【図１】
2019522618.tif 000011
【図２】
2019522618.tif 000012
【図３】
2019522618.tif 000013
【図４】
2019522618.tif 000014
【図５】
2019522618.tif 000015
【図６】
2019522618.tif 000016
【図７】
2019522618.tif 000017
【図８】
2019522618.tif 000018
【図９】
2019522618.tif 000019
【図１０】
2019522618.tif 000020
【図１１】
2019522618.tif 000021
【図１２】
2019522618.tif 000022
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
少なくとも部分的に結晶化されたガラスと少なくとも１つの接合相手との、前記少なくとも部分的に結晶化されたガラスと前記少なくとも１つの接合相手との間に界面を有する結合において、少なくとも部分的に結晶化可能なガラスは、前記少なくとも部分的に結晶化されたガラスの前記接合相手との界面に向かって低下する気孔率を有することを特徴とする、結合。
【請求項２】
ことに請求項１記載の、少なくとも部分的に結晶化されたガラスと少なくとも１つの接合相手との、前記少なくとも部分的に結晶化されたガラスと前記少なくとも１つの接合相手との間に界面を有する結合において、前記少なくとも部分的に結晶化されたガラスは、少なくとも１つの結晶相と細孔とを含み、前記細孔が前記少なくとも部分的に結晶化されたガラス中に構造化され分配されて配置されていることを特徴とする、結合。
【請求項３】
前記気孔率は勾配を有し、かつ前記気孔率は、前記少なくとも部分的に結晶化されたガラスの界面に対して１０μｍ未満、好ましくは２０μｍ未満の距離で、１０％未満、好ましくは５％未満、最も好ましくは３％未満であり、前記気孔率は、前記少なくとも部分的に結晶化されたガラスと前記接合相手との界面に向かって低下する、請求項１または２記載の結合。
【請求項４】
前記少なくとも部分的に結晶化されたガラスと前記接合相手との間の界面には、わずかな数の細孔が存在するかまたは細孔が存在せず、前記気孔率は、前記少なくとも部分的に結晶化されたガラスの、前記接合相手に対する界面から１μｍ、好ましくは２μｍを下回る距離で、５％未満の値に低下する、請求項１、２または３記載の結合。
【請求項５】
前記気孔率は勾配を有し、かつ前記少なくとも部分的に結晶化されたガラスの界面および／または表面の気孔率は、その内部に向かって増大し、ことに２０％以上の最大値まで上昇する、請求項１から４までのいずれか１項記載の結合。
【請求項６】
細孔のサイズが２μｍ〜３０μｍ、好ましくは５μｍ〜２５μｍである少なくとも部分的に結晶化されたガラスを含む、請求項１から５までのいずれか１項記載の結合。
【請求項７】
結晶子が０．１μｍ〜５０μｍのサイズを有する少なくとも部分的に結晶化されたガラスを含む、請求項１から６までのいずれか１項記載の結合。
【請求項８】
細孔が少なくとも部分的に結晶の近傍に配置されている少なくとも部分的に結晶化されたガラスを含む、請求項１から７までのいずれか１項記載の結合。
【請求項９】
結晶含有率が、前記少なくとも部分的に結晶化されたガラスの全体積を基準として少なくとも２５％、好ましくは少なくとも５０％、特に好ましくは少なくとも６０％である少なくとも部分的に結晶化されたガラスを含む、請求項１から８までのいずれか１項記載の結合。
【請求項１０】
前記気孔率は、体積を基準として少なくとも３％、好ましくは少なくとも５％、特に好ましくは少なくとも１０％である少なくとも部分的に結晶化されたガラスを含む、請求項１から９までのいずれか１項記載の結合。
【請求項１１】
前記結合は、流体密、好ましくは密閉的に密に形成されている、請求項１から１０までのいずれか１項記載の結合。
【請求項１２】
前記接合相手の材料として、ことに鋼の群からなる金属、例えば標準鋼、特殊鋼、ステンレス鋼、およびThermaxの商品名のもとで公知でもある高温安定性のフェライト鋼、例えばThermax4016、Thermax4742、またはThermax4762またはCrofer22 APUまたはCroFer22 HまたはＮｉＦｅを基礎とする材料、例えばNiFe45、NiFe47またはニッケルメッキされたピン、またはInconelの商品名のもとで公知の、例えばInconel 718またはX-750、または例えば商品名CF25、Alloy 600、Alloy 625、Alloy 690、SUS310S、SUS430、SUH446またはSUS316のもとで公知の鋼、またはオーステナイト鋼、例えば１．４８２８または１．４８４１または高温安定性のセラミック化合物、例えば酸化アルミニウムを基礎とするセラミックまたは酸化ジルコニウムを基礎とするセラミック、例えばＹ安定化酸化ジルコニウムを含むセラミックを含む、請求項１から１１までのいずれか１項記載の結合。
【請求項１３】
請求項１から１２までのいずれか１項記載の結合を含む、フィードスルーエレメントまたは結合エレメント。
【請求項１４】
少なくとも１つの材料、ことに少なくとも１つの他の材料、ことに筐体の材料を有する接合相手を含む請求項１３記載のフィードスルーエレメントまたは結合エレメントであって、前記少なくとも部分的に結晶化されたガラスと、前記接合相手の材料、ことに筐体の材料との間の熱膨張係数の相違は、３・１０-6／Ｋ未満である、フィードスルーエレメントまたは結合エレメント。
【請求項１５】
前記接合相手の材料、ことに筐体の材料は、温度安定性の材料として、好ましくは温度安定性の金属として、ことに温度安定性のセラミックとして形成されている、請求項１３または１４記載のフィードスルーエレメントまたは結合エレメント。
【請求項１６】
少なくとも１つの結晶相と細孔とを含み、前記細孔は、少なくとも部分的に結晶化されたガラス中で構造化され分配されて配置されている、請求項１から１２までのいずれか１項記載の結合のための、ならびに請求項１３から１５までのいずれか１項記載のフィードスルーエレメントまたは結合エレメントのための、少なくとも部分的に結晶化されたガラス。
【請求項１７】
前記少なくとも部分的に結晶化されたガラスの前記細孔は、前記少なくとも部分的に結晶化されたガラスを生じている焼結体中に、すでに完全には作製されていないかまたはすでに存在していない、請求項１６記載の少なくとも部分的に結晶化されたガラス。
【請求項１８】
前記細孔の大部分は結晶化と同時に生じている、請求項１６または１７記載の少なくとも部分的に結晶化されたガラス。
【請求項１９】
好ましくは約９９％の焼結度で、約１．５〜５、好ましくは少なくとも１．８またはそれより高い、焼結体、焼結品または成形体中にすでに作製されたかまたは存在する細孔の、結晶化と同時に生じる細孔に対する比率を含む、請求項１６、１７または１８記載の少なくとも部分的に結晶化されたガラス。
【請求項２０】
質量％で表して、次の酸化物：
ＳｉＯ2：２０〜６０、好ましくは２５〜５０
Ａｌ2Ｏ3：０．５〜２０、好ましくは０．５〜１０
ＣａＯ：１０〜５０
ＭｇＯ：０．５〜５０、好ましくは０．５〜１０
Ｙ2Ｏ3：０．１〜２０、好ましくは３〜２０
ＺｒＯ2：０．１〜２５、好ましくは３〜２０
Ｂ2Ｏ3：１〜１５、好ましくは３〜１２
を含み、
ここで、さらにＨｆＯ2は、任意に０．２５質量％まで含まれていてよい、請求項１６から１９までのいずれか１項記載の少なくとも部分的に結晶化されたガラス。
【請求項２１】
質量％で表して、次の酸化物：
ＳｉＯ2：３６〜５４、好ましくは４０〜５４
Ａｌ2Ｏ3：８〜１６、好ましくは８〜１３
ＣａＯ：０〜３５、好ましくは５〜２５
ＭｇＯ：０〜１７、好ましくは３〜１４
ＲＯ：８〜３９、好ましくは８〜３５
ＺｒＯ2：０〜２５、好ましくは０〜１７
Ｂ2Ｏ3：０〜３、好ましくは０〜２、特に好ましくは０
を含み、
ここで、ＲＯの割合は、その都度単独で、または全体で、または任意の混合物の形で、酸化物のＢａＯ、ＳｒＯ、ＭｇＯ、ＺｎＯを表し、
好ましくは、ＲＯは、単独でまたはそれぞれ任意の組合せで、質量％で表して、
ＢａＯ  ０〜３６
ＭｇＯ  ０〜２２
ＣａＯ  ０〜２５
である、請求項１６から１９までのいずれか１項記載の少なくとも部分的に結晶化されたガラス。
【請求項２２】
前記少なくとも１つの結晶相は、０．５０Å〜０．９０Åのイオン半径を有する中程度サイズのカチオンを有する金属酸化物、および／または好ましくは鎖状ケイ酸塩を含む、請求項１６から２１までのいずれか１項記載の少なくとも部分的に結晶化されたガラス。
【請求項２３】
金属酸化物は、ＺｒＯ2を含み、かつ好ましくは付加的にイットリウムを含む、請求項２０または２２記載の少なくとも部分的に結晶化されたガラス。
【請求項２４】
前記結晶相は、Ｙ2Ｏ3不含および／またはＺｒＯ2不含である、請求項２１または２２記載の少なくとも部分的に結晶化されたガラス。
【請求項２５】
少なくとも１つの鎖状ケイ酸塩は、ケイ酸塩構造単位としてＳｉＯ32-を含み、かつ好ましくはアルカリ土類酸化物を含む鎖状ケイ酸塩として形成されている、請求項２０から２３までのいずれか１項記載の少なくとも部分的に結晶化されたガラス。
【請求項２６】
アルカリ土類酸化物はＣａＯであり、かつ前記鎖状ケイ酸塩は、好ましくはさらにイットリウムを含む、請求項２２記載の少なくとも部分的に結晶化されたガラス。
【請求項２７】
前記鎖状ケイ酸塩は、輝石構造を有しかつアルカリ土類酸化物を含むケイ酸塩として形成されていて、かつ前記アルカリ土類酸化物は、好ましくはＣａＯおよびＭｇＯを含む、請求項２０から２５までのいずれか１項記載の少なくとも部分的に結晶化されたガラス。
【請求項２８】
少なくとも部分的に結晶化されたガラスと、好ましくは金属を含む温度安定性の筐体材料またはシールエレメントを含む接合相手、筐体材料またはシールエレメントとの結合であって、請求項１６から２７までのいずれか１項記載の少なくとも部分的に結晶化されたガラスを含む、結合。
【請求項２９】
請求項１６から２７までのいずれか１項記載の少なくとも部分的に結晶化されたガラス、および請求項１から１２までのいずれか１項記載の結合を含む、フィードスルーエレメントまたは結合エレメント。
【請求項３０】
少なくとも部分的に結晶化可能なガラスを含む焼結体または成形体において、前記焼結体は、構造化され分配された気孔率、好ましくは制御された気孔率の形成を可能にし、かつ理論密度の少なくとも９０％、好ましくは理論密度の少なくとも９５％に相当する密度を有し、質量％で表して、次の組成：
ＳｉＯ2：２０〜６０、好ましくは２５〜５０
Ａｌ2Ｏ3：０．５〜２０、好ましくは０．５〜１０
ＣａＯ：１０〜５０
ＭｇＯ：０．５〜５０、好ましくは０．５〜１０
Ｙ2Ｏ3：０．１〜２０、好ましくは３〜２０
ＺｒＯ2：０．１〜２５、好ましくは３〜２０
Ｂ2Ｏ3：１〜１５、好ましくは３〜１２
を有し、
ここで、さらにＨｆＯ2は、任意に０．２５質量％まで含まれていてよい、
焼結体または成形体。
【請求項３１】
少なくとも部分的に結晶化可能なガラスを含む焼結体または成形体において、前記焼結体は、構造化され分配された気孔率、好ましくは制御された気孔率の形成を可能にし、かつ理論密度の少なくとも９０％、好ましくは理論密度の少なくとも９５％に相当する密度を有し、質量％で表して、次の組成：
ＳｉＯ2：３６〜５４、好ましくは４０〜５４
Ａｌ2Ｏ3：８〜１６、好ましくは８〜１３
ＣａＯ：０〜３５、好ましくは５〜２５
ＭｇＯ：０〜１７、好ましくは３〜１４
ＲＯ：８〜３９、好ましくは８〜３５
ＺｒＯ2：０〜２５、好ましくは０〜１７
Ｂ2Ｏ3：０〜３、好ましくは０〜２、特に好ましくは０
を含み、
ここで、ＲＯの割合は、その都度単独で、または全体で、または任意の混合物の形で、酸化物のＢａＯ、ＳｒＯ、ＭｇＯ、ＺｎＯを表し、
好ましくは、ＲＯは、単独でまたはそれぞれ任意の組合せで、質量％で表して、
ＢａＯ  ０〜３６
ＭｇＯ  ０〜２２
ＣａＯ  ０〜２５
である、焼結体または成形体。
【請求項３２】
少なくとも部分的に結晶化可能なガラスを有する成形体または焼結体の製造方法において、
１．  好ましくは、請求項２０または２１記載の少なくとも部分的に結晶化されたガラスの組成を有するガラス、しかしながら好ましくは結晶化されていないガラスを含む、原料ガラスの溶融、
２．  好ましくは注ぎ出し、特に好ましくは少なくとも２つの水冷式ロールの間への注ぎ出しによる、溶融装置からの液状ガラスの取り出し、その結果、帯状ガラス体が得られ、
３．  工程２で得られたガラス体の粉砕、その結果、ガラス粉末が得られ、
４．  前記ガラス粉末の造粒、
５．  圧縮、
６．  好ましくは、理論密度の９０％、好ましくは理論密度の９５％の成形体または焼結体の密度を特徴とする高い焼結度の達成下での焼結、ここで、任意に、前記焼結体は、さらなる材料加工により成形可能であり、かつ成形体に変換可能である、
を含む、少なくとも部分的に結晶化可能なガラスを有する成形体または焼結体の製造方法。
【請求項３３】
少なくとも部分的に結晶化されたガラスと、請求項１から１２までのいずれか１項または２８記載の接合相手との間の結合、ことに筐体材料またはシールエレメント、ことに請求項１３から１５までのいずれか１項または２９記載のフィードスルーエレメントおよび結合エレメントの筐体材料との間の結合の製造方法において、次の工程：
１．  焼結された原料ガラス体または焼結体、ことに請求項３２記載の方法により製造された焼結体を、少なくとも１つの接合相手の、ことに筐体またはシールエレメントおよびフィードスルーエレメントの材料の結合されるべき材料の間にまたはその材料に接するようにもたらし、
２．  材料、ことに焼結された原料ガラス体もしくは焼結体の材料と、前記結合されるべき材料、ことに接合相手の材料、ことに筐体もしくはシールエレメントおよびフィードスルーエレメントの材料とを、温度Ｔ1へ加熱することで、前記結合されるべき材料、ことに前記接合相手の材料およびことに前記筐体もしくはシールエレメントおよびフィードスルーエレメントの材料が原料ガラスにより濡らされるという結果と共に、焼結された原料ガラス体の流動化を引き起こし、かつ前記原料ガラス体の材料と、前記接合相手の材料、ことに前記筐体もしくはシールエレメントおよびフィードスルーエレメントの材料との形状結合による結合を生じさせ、
３．  形状結合により結合した材料を、Ｔ1よりも高い温度Ｔ2に加熱することで、前記原料ガラスの少なくとも部分的な結晶化が生じるので、細孔を含む少なくとも部分的に結晶化されたガラスが生じ、ここで、前記細孔は、構造化された分配を有する
を含む、結合の製造方法。
【請求項３４】
請求項１から１２までのいずれか１項または２８記載の、ことに少なくとも部分的に結晶化可能なガラスと少なくとも１つの接合相手の材料との結合、ことに筐体材料またはシールエレメント、ことに請求項１３から１５までのいずれか１項または２９記載のフィードスルーエレメントおよび結合エレメントの筐体材料との結合の製造方法において、
焼結プリフォームまたは焼結体を、シールエレメントまたは筐体、ことにフィードスルーエレメントまたはシールエレメントの筐体の中にまたはそれに接するようにもたらす方法工程、
９００℃超のＴmaxの温度の到達下でガラス封着する方法工程が実施され、ここで、保持温度は、
−  請求項２０記載の少なくとも部分的に結晶化されたガラスの組成を有する、少なくとも部分的に結晶化可能なガラスまたは原料ガラス体または焼結体の組成の場合に、９００℃〜１０５０℃であり、かつ
−  請求項２１記載の部分的に結晶化されたガラスの組成を有する、少なくとも部分的に結晶化可能なガラスまたは原料ガラスまたは焼結体の組成の場合に、少なくとも９５０℃でかつ最大で１２００℃であり、好ましくは前記保持温度は、少なくとも１０００℃でかつ最大で１１５０℃であり、ここで、
保持時間は、２０分〜７０分である、
結合の製造方法。
【請求項３５】
請求項１から１２までのいずれか１項または２８記載の結合の、自動車の排ガス装置における使用。
【請求項３６】
請求項１３から１５までのいずれか１項または２９記載のフィードスルーエレメントまたは結合エレメントの、自動車の排ガス装置における使用。
【国際調査報告】
2019522618.tif 000023
2019522618.tif 000024
2019522618.tif 000025
2019522618.tif 000026
2019522618.tif 000027
2019522618.tif 000028